(57)【特許請求の範囲】
【請求項１】
６５〜８０．１質量％のシリカ、１４〜３０質量％のマグネシア、０を超え１質量％までの酸化リチウム、０を超え５質量％までの酸化ストロンチウム、０を超え２質量％までのアルミナ及び１質量％未満のカルシアを含む、無機繊維。
【請求項２】
前記無機繊維が、０．５質量％未満のカルシアを含む、請求項１に記載の無機繊維。
【請求項３】
前記無機繊維が、６５〜８０．１質量％のシリカ、1４〜３０質量％のマグネシア、０を超え０．１質量％までの酸化リチウム及び０を超え１質量％までの酸化ストロンチウムを含む、請求項２に記載の無機繊維。
【請求項４】
前記無機繊維が、7０〜８０質量％のシリカ、１５〜２８質量％のマグネシア、０を超え０．１質量％までの酸化リチウム及び０を超え２質量％までの酸化ストロンチウムを含む、請求項２に記載の無機繊維。
【請求項５】
前記無機繊維が、下記（ｉ）又は（ｉｉ）のうちの少なくとも１つ：
（ｉ）７２〜８０．１質量％のシリカ、１４〜２５質量％のマグネシア、０を超え０．１質量％までの酸化リチウム、及び０を超え２質量％までの酸化ストロンチウム；又は
（ｉｉ）７２〜７９．６質量％のシリカ、２０〜２５質量％のマグネシア、０を超え２質量％までの酸化ストロンチウム、及び０を超え０．１質量％までの酸化リチウム
を含む、請求項２に記載の無機繊維。
【請求項６】
前記無機繊維が、７５〜７９．６質量％のシリカ、２０〜２４質量％のマグネシア、０を超え１質量％までの酸化リチウム、及び０を超え２．５質量％までの酸化ストロンチウムを含む、請求項２に記載の無機繊維。
【請求項７】
前記無機繊維が、７６〜７９．６質量％のシリカ、２０〜２３質量％のマグネシア、０を超え１質量％までの酸化リチウム及び０を超え２．５質量％までの酸化ストロンチウムを含む、請求項６に記載の無機繊維。
【請求項８】
前記無機繊維が、７７〜７９．６質量％のシリカ、２０〜２１．１７質量％のマグネシア、０を超え１質量％までの酸化リチウム及び０を超え２．５質量％までの酸化ストロンチウムを含む、請求項６に記載の無機繊維。
【請求項９】
前記無機繊維が、下記（ｉ）〜（ｉｉｉ）のうちの少なくとも１つ：
（ｉ）０を超え１．７５質量％までの酸化ストロンチウム；
（ｉｉ）０を超え０．７５質量％までの酸化ストロンチウム；又は
（ｉｉｉ）０を超え０．５質量％までの酸化ストロンチウム
を含む、請求項６に記載の無機繊維。
【請求項１０】
前記無機繊維が、０を超え０．２質量％までの酸化リチウムを含む、請求項９に記載の無機繊維。
【請求項１１】
前記無機繊維が、下記（ｉ）〜（ｉｉ）のうちの少なくとも１つ：
（ｉ）１質量％以下の、Ｆｅ2Ｏ3として測定される酸化鉄を含む繊維；及び／又は
（ｉｉ）２を超え７．５μｍまでの平均径を持つ繊維、
によって更に特徴付けられる、請求項１〜１０の何れか1項に記載の無機繊維。
【請求項１２】
物品を絶縁する方法であって、該物品の上、中、近傍又は周りに断熱材料を配置する工程を含み、該断熱材料が、請求項１〜１１の何れか１項に記載の無機繊維を含む、前記方法。
【請求項１３】
バルク繊維、ブランケット、ブロック、ボード、コーキング組成物、セメント組成物、被覆、フェルト、マット、成型用組成物、モジュール、紙、揚水性組成物、パテ組成物、シート、タンプ混合物、減圧注型付形物、減圧注型成型品、又は織布、ブレード、クロス、織物、ロープ、テープ、スリーブ、ウィッキングのうちの少なくとも１つを含む無機繊維含有物品であって、該繊維含有物品が、請求項１〜１１の何れかに記載の無機繊維を含む、前記無機繊維含有物品。
【発明の詳細な説明】
【技術分野】
【０００１】
［関連出願との相互引照］
本件特許出願は、2013年12月23日付で出願された米国仮特許出願第61/920,045号および2014年6月13日付で出願された米国仮特許出願第62/011,833号に係る、35 U.S.C. §119(e)に基く出願日に関する利益を主張するものである。これら特許出願両者を、言及することによりこれらをそっくりそのまま、ここに組入れる。
【０００２】
熱的、電気的または音響的絶縁材料として有用であり、かつ1,260℃またはこれを超える使用温度を持つ、高温抵抗性無機繊維を提供する。該高温抵抗性無機繊維は容易に製造でき、その使用温度への暴露後に低い収縮率を示し、該使用温度に対する継続した暴露後に良好な機械的強度を維持し、かつ生理的流体中で低い生体内持続性を示す。
【背景技術】
【０００３】
絶縁材料産業は、熱的、電気的または音響的絶縁用途において、生理学的流体中で耐久性でない繊維、即ち生理学的流体において低い生体内持続性を示す繊維組成物を使用することが望ましいものと規定した。
候補材料が提案されているが、これら材料の使用温度限界は、高温抵抗性繊維が適用される多くの用途に適応するのに十分に高くなってはいない。例えば、このような低生体内持続性繊維は、常用温度における高い収縮率および/または1,000℃〜1,400℃の範囲の常用温度に暴露した場合に、耐火性セラミック繊維の性能と比較して、低下された機械的強度を示す。
上記高温抵抗性で低生体内持続性の繊維は、絶縁すべき物品に対して効果的な熱的保護を与えるために、予想される暴露温度において、およびその予想される使用温度に長期に渡りまたは継続的に暴露された後に、最小の収縮率を示すべきである。
絶縁に対して使用される繊維において重要な収縮特性により表されるような温度抵抗性に加えて、上記低生体内持続性繊維は、予想される使用並びに常用温度に対する暴露中およびその後に機械的強度特性を持つことも要求され、このことは、該繊維が、使用中にその構造的一体性および絶縁特性を維持することを可能とするであろう。
繊維の機械的一体性に係る一特性は、その使用後の脆砕性である。繊維が脆砕性であればある程、即ち該繊維がより一層容易に粉末へと圧潰されまたは崩壊される程、該繊維はより低い機械的一体性を持つ。一般に、高温抵抗性および生理学的流体における低い生体内持続性の両性質を示す無機繊維は、同様に使用後の高い脆砕性をも示す。このことは、その絶縁という目的を達成するのに必要な構造を与えることを可能とする常用温度への暴露後の強度または機械的一体性を欠く、脆い繊維を結果としてもたらす。繊維の機械的一体性に係る他の尺度は、圧縮強さおよび圧縮回復率(compression recovery)を含む。
【発明の概要】
【発明が解決しようとする課題】
【０００４】
所望の成分の繊維化可能なメルトから容易に製造でき、生理学的流体内での低い生体内持続性、1,260℃およびこれを超える常用温度への暴露中およびその後に低い収縮率を示し、予想される使用温度に暴露された後に低い脆性性を示し、かつ1,260℃およびこれを超える使用温度への暴露後に機械的一体性を維持する、改善された無機繊維を製造することが望ましい。
【課題を解決するための手段】
【０００５】
高温抵抗性アルカリ土類金属シリケート繊維が提供され、該無機繊維は、この繊維が1,000℃〜1,500℃の高い温度に暴露された際に、改善された熱的安定性を示す。アルカリ土類金属シリケート無機繊維に適切な量の酸化リチウムおよび酸化ストロンチウムを含めることは、酸化リチウムおよび酸化ストロンチウム添加物の無いアルカリ土類金属シリケート繊維の値を超えて、繊維の収縮率を減じ、かつ機械的強度を高めることが分かった。該繊維は、生理学的溶液内での低い生体内持続性、低減された線収縮率および使用温度に暴露された後の改善された機械的強度を示す。
【図面の簡単な説明】
【０００６】
【図１】図1は、アルミノシリケート耐火性セラミック繊維、市場から入手し得る生体溶解性ケイ酸マグネシウム繊維、およびほどなく開示される繊維から製造したサンプル繊維ブランケットの、1,260℃に24時間暴露した後の線収縮率を比較するグラフである。
【図２】図2は、アルミノシリケート耐火性セラミック繊維、市場から入手し得る生体溶解性ケイ酸マグネシウム繊維、およびほどなく開示される繊維から製造したサンプル繊維ブランケットの、1,400℃に24時間暴露した後の線収縮率を比較するグラフである。
【図３】図3は、アルミノシリケート耐火性セラミック繊維、市場から入手し得る生体溶解性ケイ酸マグネシウム繊維、およびほどなく開示される繊維から製造したサンプル繊維ブランケットの、1,260℃に24時間暴露した後の圧縮回復率を比較するグラフである。
【図４】図4は、アルミノシリケート耐火性セラミック繊維、市場から入手し得る生体溶解性ケイ酸マグネシウム繊維、およびほどなく開示される繊維から製造したサンプル繊維ブランケットの、1,400℃に24時間暴露した後の圧縮回復率を比較するグラフである。
【図５】図5は、アルミノシリケート耐火性セラミック繊維、市場から入手し得る生体溶解性ケイ酸マグネシウム繊維、およびほどなく開示される繊維から製造したサンプル繊維ブランケットに係る、1,260℃に24時間および1,400℃に24時間暴露した後の線収縮率を比較するグラフである。
【図６】図6は、アルミノシリケート耐火性セラミック繊維、市場から入手し得る生体溶解性ケイ酸マグネシウム繊維、およびほどなく開示される繊維から製造したサンプル繊維ブランケットに係る、1,260℃に24時間および1,400℃に24時間暴露した後の圧縮回復率を比較するグラフである。
【図７】図7は、アルミノシリケート耐火性セラミック繊維、市場から入手し得る生体溶解性ケイ酸マグネシウム繊維、およびほどなく開示される繊維から製造したサンプル繊維ブランケットに係る、1,260℃に24時間および1,400℃に24時間暴露した後の圧縮強さを比較するグラフである。
【図８】図8は、1,400℃の温度に24時間暴露した後の、ストロンチウムおよびリチウム添加物の組合せを含むケイ酸マグネシウム繊維の圧縮回復率に及ぼすストロンチウムの効果を示すグラフである。
【発明を実施するための形態】
【０００７】
特定の態様によれば、本発明の無機繊維はシリカ、マグネシア、酸化リチウムおよび酸化ストロンチウムでできた繊維化生成物を含む。
特定の態様によれば、本発明の無機繊維はシリカ、マグネシア、カルシア、酸化リチウムおよび酸化ストロンチウムでできた繊維化生成物を含む。
特定の態様によれば、本発明の無機繊維はシリカ、カルシア、酸化リチウムおよび酸化ストロンチウムでできた繊維化生成物を含む。
特定の態様によれば、本発明の無機繊維はシリカ、マグネシア、酸化リチウム、酸化ストロンチウムおよび粘度調整剤でできた繊維化生成物を含む。
特定の態様によれば、本発明の無機繊維はシリカ、マグネシア、カルシア、酸化リチウム、酸化ストロンチウムおよび粘度調整剤でできた繊維化生成物を含む。
特定の態様によれば、本発明の無機繊維はシリカ、カルシア、酸化リチウム、酸化ストロンチウムおよび粘度調整剤でできた繊維化生成物を含む。
特定の態様によれば、本発明の無機繊維はシリカ、マグネシア、酸化リチウム、酸化ストロンチウムおよび粘度調整剤としてのアルミナでできた繊維化生成物を含む。
特定の態様によれば、本発明の無機繊維はシリカ、マグネシア、カルシア、酸化リチウム、酸化ストロンチウムおよび粘度調整剤としてのアルミナでできた繊維化生成物を含む。
特定の態様によれば、本発明の無機繊維はシリカ、カルシア、酸化リチウム、酸化ストロンチウムおよび粘度調整剤としてのアルミナでできた繊維化生成物を含む。
特定の態様によれば、本発明の無機繊維はシリカ、マグネシア、酸化リチウム、酸化ストロンチウムおよび粘度調整剤としてのボリアでできた繊維化生成物を含む。
特定の態様によれば、本発明の無機繊維はシリカ、マグネシア、カルシア、酸化リチウム、酸化ストロンチウムおよび粘度調整剤としてのボリアでできた繊維化生成物を含む。
【０００８】
特定の態様によれば、本発明の無機繊維はシリカ、カルシア、酸化リチウム、酸化ストロンチウムおよび粘度調整剤としてのボリアでできた繊維化生成物を含む。
特定の態様によれば、本発明の無機繊維はシリカ、マグネシア、酸化リチウム、酸化ストロンチウムおよび粘度調整剤としてのアルミナとボリアとの混合物でできた繊維化生成物を含む。
特定の態様によれば、本発明の無機繊維はシリカ、マグネシア、カルシア、酸化リチウム、酸化ストロンチウムおよび粘度調整剤としてのアルミナとボリアとの混合物でできた繊維化生成物を含む。
特定の態様によれば、本発明の無機繊維はシリカ、カルシア、酸化リチウム、酸化ストロンチウムおよび粘度調整剤としてのアルミナとボリアとの混合物でできた繊維化生成物を含む。
特定の態様によれば、本発明の無機繊維はシリカ、マグネシア、ジルコニア、酸化リチウム、酸化ストロンチウムおよび粘度調整剤でできた繊維化生成物を含む。
特定の態様によれば、本発明の無機繊維はシリカ、マグネシア、ジルコニア、酸化リチウム、酸化ストロンチウムおよび粘度調整剤としてのアルミナでできた繊維化生成物を含む。
特定の態様によれば、本発明の無機繊維はシリカ、マグネシア、ジルコニア、酸化リチウム、酸化ストロンチウムおよび粘度調整剤としてのボリアでできた繊維化生成物を含有する。
特定の態様によれば、本発明の無機繊維はシリカ、マグネシア、ジルコニア、酸化リチウム、酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、酸化リチウムおよび酸化ストロンチウムでできた繊維化生成物を含む。
【０００９】
特定の実例となる態様によれば、本発明の無機繊維は、約65〜約86質量％のシリカ、約14〜約35質量％のマグネシア、0を超え約1質量％までの酸化リチウムおよび0を超え約5質量％までの酸化ストロンチウムでできた繊維化生成物を含む。
特定の実例となる態様によれば、本発明の無機繊維は、約65〜約86質量％のシリカ、約14〜約35質量％のマグネシア、約0.05〜約0.5質量％の酸化リチウムおよび0を超え約3質量％までの酸化ストロンチウムでできた繊維化生成物を含む。
特定の実例となる態様によれば、本発明の無機繊維は、約65〜約86質量％のシリカ、約14〜約35質量％のマグネシア、0を超え約0.1質量％までの酸化リチウムおよび0を超え約1質量％までの酸化ストロンチウムでできた繊維化生成物を含む。
特定の実例となる態様によれば、本発明の無機繊維は、約65〜約86質量％のシリカ、約14〜約35質量％のマグネシア、約0.05〜約0.1質量％の酸化リチウムおよび0を超え約1質量％までの酸化ストロンチウムでできた繊維化生成物を含む。
特定の実例となる態様によれば、本発明の無機繊維は、約65〜約86質量％のシリカ、約14〜約35質量％のマグネシア、0を超え約1質量％までの酸化リチウム、0を超え約5質量％までの酸化ストロンチウムおよび粘度調整剤でできた繊維化生成物を含む。
特定の実例となる態様によれば、本発明の無機繊維は、約65〜約86質量％のシリカ、約14〜約35質量％のマグネシア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約65〜約86質量％のシリカ、約14〜約35質量％のマグネシア、0を超え約0.1質量％までの酸化リチウム、0を超え約1質量％までの酸化ストロンチウムおよび粘度調整剤でできた繊維化生成物を含む。
特定の実例となる態様によれば、本発明の無機繊維は、約65〜約86質量％のシリカ、約14〜約35質量％のマグネシア、約0.05〜約0.1質量％の酸化リチウム、0を超え約1質量％までの酸化ストロンチウムおよび粘度調整剤でできた繊維化生成物を含む。
【００１０】
特定の実例となる態様によれば、本発明の無機繊維は、約65〜約86質量％のシリカ、約14〜約35質量％のマグネシア、0を超え約1質量％までの酸化リチウム、0を超え約5質量％までの酸化ストロンチウムおよび粘度調整剤としてのアルミナでできた繊維化生成物を含有する。
特定の実例となる態様によれば、本発明の無機繊維は、約65〜約86質量％のシリカ、約14〜約35質量％のマグネシア、約0.05〜約0.5質量％の酸化リチウム、0を超え約3質量％までの酸化ストロンチウムおよび粘度調整剤としてのアルミナでできた繊維化生成物を含有する。
特定の実例となる態様によれば、本発明の無機繊維は、約65〜約86質量％のシリカ、約14〜約35質量％のマグネシア、0を超え約0.1質量％までの酸化リチウム、0を超え約1までの酸化ストロンチウムおよび粘度調整剤としてのアルミナでできた繊維化生成物を含む。
特定の実例となる態様によれば、本発明の無機繊維は、約65〜約86質量％のシリカ、約14〜約35質量％のマグネシア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、0を超え約0.1質量％までの酸化リチウム、0を超え約1質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、0を超え約1質量％までの酸化リチウム、0を超え約5質量％までの酸化ストロンチウムおよび粘度調整剤としてのアルミナとボリアとの混合物でできた繊維化生成物を含む。
【００１１】
特定の実例となる態様によれば、本発明の無機繊維は、約65〜約86質量％のシリカ、約14〜約35質量％のマグネシア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、0を超え約0.1質量％までの酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、約0.05〜約0.1質量％の酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、および0を超え約5質量％までの酸化ストロンチウムでできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、および0を超え約3質量％までの酸化ストロンチウムでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化ストロンチウム、および0を超え約0.1質量％までの酸化リチウムでできた繊維化生成物を含む。
【００１２】
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、および0を超え約1質量％までの酸化ストロンチウムでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤でできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化ストロンチウム、0を超え約0.1質量％までの酸化リチウム、および粘度調整剤でできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤でできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤としてのアルミナでできた繊維化生成物を含む。
【００１３】
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化ストロンチウム、0を超え約0.1質量％までの酸化リチウム、および粘度調整剤としてのアルミナでできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤としてのアルミナでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化ストロンチウム、0を超え約0.1質量％までの酸化リチウム、および粘度調整剤としてのボリアでできた繊維化生成物を含む。
【００１４】
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、0を超え約1質量％までの酸化ストロンチウム、0を超え約0.1質量％までの酸化リチウム、および粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナでできた繊維化生成物を含む。
【００１５】
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤としての、0を超え約2質量％までのアルミナでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化ストロンチウム、0を超え約0.1質量％までの酸化リチウム、および粘度調整剤としての、0を超え約2質量％までのアルミナでできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤としての、0を超え約2質量％までのアルミナでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤としての、0を超え約1質量％までのボリアでできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤としての、0を超え約1質量％までのボリアでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化ストロンチウム、0を超え約0.1質量％までの酸化リチウム、および粘度調整剤としての、0を超え約1質量％までのボリアでできた繊維化生成物を含む。
【００１６】
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤としての、0を超え約1質量％までのボリアでできた繊維化生成物を含む。
特定の実例となる態様によれば、本発明の無機繊維は、約65〜約86質量％のシリカ、約14〜約35質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.5質量％の酸化リチウム、0を超え約3質量％までの酸化ストロンチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約65〜約86質量％のシリカ、約14〜約35質量％のマグネシア、0を超え約1質量％までの酸化ストロンチウム、0を超え約0.1質量％までの酸化リチウム、および粘度調整剤としての、0を超え約2質量％までのアルミナと0を超え約1質量％までのボリアとの混合物でできた繊維化生成物を含む。
特定の実例となる態様によれば、本発明の無機繊維は、約65〜約86質量％のシリカ、約14〜約35質量％のマグネシア、0を超え約11質量％までのジルコニア、約0.05〜約0.1質量％の酸化リチウム、0を超え約1質量％までの酸化ストロンチウムおよび粘度調整剤としての、0を超え約2質量％までのアルミナと0を超え約1質量％までのボリアとの混合物でできた繊維化生成物を含む。
【００１７】
特定の実例となる態様によれば、本発明の無機繊維は、約70〜約80質量％のシリカ、約15〜約30質量％のマグネシア、酸化リチウムおよび酸化ストロンチウムでできた繊維化生成物を含む。
特定の実例となる態様によれば、本発明の無機繊維は、約70〜約80質量％のシリカ、約15〜約30質量％のマグネシア、0を超え約1質量％までの酸化リチウムおよび0を超え約5質量％までの酸化ストロンチウムでできた繊維化生成物を含む。
特定の実例となる態様によれば、本発明の無機繊維は、約70〜約80質量％のシリカ、約15〜約30質量％のマグネシア、約0.05〜約0.5質量％の酸化リチウムおよび0を超え約3質量％までの酸化ストロンチウムでできた繊維化生成物を含む。
特定の実例となる態様によれば、本発明の無機繊維は、約70〜約80質量％のシリカ、約15〜約30質量％のマグネシア、0を超え約0.1質量％までの酸化リチウムおよび0を超え約1質量％までの酸化ストロンチウムでできた繊維化生成物を含む。
特定の実例となる態様によれば、本発明の無機繊維は、約70〜約80質量％のシリカ、約15〜約30質量％のマグネシア、約0.05〜約0.1質量％の酸化リチウムおよび0を超え約1質量％までの酸化ストロンチウムでできた繊維化生成物を含む。
特定の実例となる態様によれば、本発明の無機繊維は、約70〜約80質量％のシリカ、約15〜約30質量％のマグネシア、0を超え約1質量％までの酸化リチウム、0を超え約5質量％までの酸化ストロンチウムおよび粘度調整剤でできた繊維化生成物を含む。
特定の実例となる態様によれば、本発明の無機繊維は、約70〜約80質量％のシリカ、約15〜約30質量％のマグネシア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約70〜約80質量％のシリカ、約15〜約30質量％のマグネシア、0を超え約0.1質量％までの酸化リチウム、0を超え約1質量％までの酸化ストロンチウムおよび粘度調整剤でできた繊維化生成物を含む。
【００１８】
特定の実例となる態様によれば、本発明の無機繊維は、約70〜約80質量％のシリカ、約15〜約30質量％のマグネシア、約0.05〜約0.1質量％の酸化リチウム、0を超え約1質量％までの酸化ストロンチウムおよび粘度調整剤でできた繊維化生成物を含む。
特定の実例となる態様によれば、本発明の無機繊維は、約70〜約80質量％のシリカ、約15〜約30質量％のマグネシア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、0を超え約0.1質量％までの酸化リチウム、0を超え約1までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、約0.05〜約0.1質量％の酸化リチウム、0を超え約1質量％までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約70〜約80質量％のシリカ、約15〜約30質量％のマグネシア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約70〜約80質量％のシリカ、約15〜約30質量％のマグネシア、0を超え約0.1質量％までの酸化リチウム、0を超え約1質量％までの酸化ストロンチウムおよび粘度調整剤としてのボリアでできた繊維化生成物を含む。
【００１９】
特定の実例となる態様によれば、本発明の無機繊維は、約70〜約80質量％のシリカ、約15〜約30質量％のマグネシア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約70〜約80質量％のシリカ、約15〜約30質量％のマグネシア、0を超え約1質量％までの酸化リチウム、0を超え約5質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、0を超え約0.1質量％までの酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、約0.05〜約0.1質量％の酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、および0を超え約5質量％までの酸化ストロンチウムでできた繊維化生成物を含む。
【００２０】
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、および0を超え約3質量％までの酸化ストロンチウムでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化ストロンチウム、および0を超え約0.1質量％までの酸化リチウムでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、および0を超え約1質量％までの酸化ストロンチウムでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤でできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化ストロンチウム、0を超え約0.1質量％までの酸化リチウムおよび粘度調整剤でできた繊維化生成物を含む。
【００２１】
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤でできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化ストロンチウム、0を超え約0.1質量％までの酸化リチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤としてのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤としてのボリアでできた繊維化生成物を含む。
【００２２】
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化ストロンチウム、0を超え約0.1質量％までの酸化リチウムおよび粘度調整剤としてのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、0を超え約1質量％までの酸化ストロンチウム、0を超え約0.1質量％までの酸化リチウムおよび粘度調整剤としてのアルミナとボリアとの混合物でできた繊維化生成物を含む。
【００２３】
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までの酸化ストロンチウムおよび粘度調整剤としての、0を超え約2質量％までのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化ストロンチウム、0を超え約0.1質量％までの酸化リチウムおよび粘度調整剤としての、0を超え約2質量％までのアルミナでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤としての、0を超え約2質量％までのアルミナでできた繊維化生成物を含む。
【００２４】
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤としての、0を超え約1質量％までのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までの酸化ストロンチウムおよび粘度調整剤としての、0を超え約1質量％までのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化ストロンチウム、0を超え約0.1質量％までの酸化リチウムおよび粘度調整剤としての、0を超え約1質量％までのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤としての、0を超え約1質量％までのボリアでできた繊維化生成物を含む。
特定の実例となる態様によれば、本発明の無機繊維は、約70〜約80質量％のシリカ、約15〜約30質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.5質量％の酸化リチウム、0を超え約3質量％までのストロンチウムおよび粘度調整剤としての、0を超え約2質量％までのアルミナと0を超え約1質量％までのボリアとの混合物でできた繊維化生成物を含む。
【００２５】
特定の実例となる態様によれば、本発明の無機繊維は、約70〜約80質量％のシリカ、約15〜約30質量％のマグネシア、0を超え約1質量％までの酸化ストロンチウム、0を超え約0.1質量％までの酸化リチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約70〜約80質量％のシリカ、約15〜約30質量％のマグネシア、0を超え約11質量％までのジルコニア、約0.05〜約0.1質量％の酸化リチウム、0を超え約1質量％までの酸化ストロンチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約75〜約80質量％のシリカ、約20〜約25質量％のマグネシア、0を超え約1質量％までの酸化リチウムおよび0を超え約5質量％までの酸化ストロンチウムでできた繊維化生成物を含む。
特定の実例となる態様によれば、本発明の無機繊維は、約75〜約80質量％のシリカ、約20〜約25質量％のマグネシア、約0.05〜約0.5質量％の酸化リチウムおよび0を超え約3質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約0.1質量％までの酸化リチウムおよび0を超え約1質量％までの酸化ストロンチウムでできた繊維化生成物を含む。
特定の実例となる態様によれば、本発明の無機繊維は、約75〜約80質量％のシリカ、約20〜約25質量％のマグネシア、約0.05〜約0.1質量％の酸化リチウムおよび0を超え約1質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約1質量％までの酸化リチウム、0を超え約5質量％までの酸化ストロンチウムおよび粘度調整剤でできた繊維化生成物を含む。
【００２６】
特定の実例となる態様によれば、本発明の無機繊維は、約75〜約80質量％のシリカ、約20〜約25質量％のマグネシア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約75〜約80質量％のシリカ、約20〜約30質量％のマグネシア、0を超え約0.1質量％までの酸化リチウム、0を超え約1までの酸化ストロンチウムおよび粘度調整剤でできた繊維化生成物を含む。
特定の実例となる態様によれば、本発明の無機繊維は、約75〜約80質量％のシリカ、約20〜約25質量％のマグネシア、約0.05〜約0.1質量％の酸化リチウム、0を超え約1質量％までの酸化ストロンチウムおよび粘度調整剤でできた繊維化生成物を含む。
特定の実例となる態様によれば、本発明の無機繊維は、約75〜約80質量％のシリカ、約20〜約25質量％のマグネシア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、0を超え約0.1質量％までの酸化リチウム、0を超え約1までの酸化ストロンチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、約0.05〜約0.1質量％の酸化リチウム、0を超え約1質量％までの酸化ストロンチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、0を超え約1質量％までの酸化リチウム、0を超え約5質量％までの酸化ストロンチウムおよび粘度調整剤としてのボリアでできた繊維化生成物を含む。
【００２７】
特定の実例となる態様によれば、本発明の無機繊維は、約75〜約80質量％のシリカ、約20〜約25質量％のマグネシア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約75〜約80質量％のシリカ、約20〜約25質量％のマグネシア、0を超え約0.1質量％までの酸化リチウム、0を超え約1質量％までの酸化ストロンチウムおよび粘度調整剤としてのボリアでできた繊維化生成物を含む。
特定の実例となる態様によれば、本発明の無機繊維は、約75〜約80質量％のシリカ、約20〜約25質量％のマグネシア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約75〜約80質量％のシリカ、約20〜約25質量％のマグネシア、0を超え約1質量％までの酸化リチウム、0を超え約5質量％までの酸化ストロンチウムおよび粘度調整剤としてのアルミナとボリアとの混合物でできた繊維化生成物を含む。
特定の実例となる態様によれば、本発明の無機繊維は、約75〜約80質量％のシリカ、約20〜約25質量％のマグネシア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約75〜約80質量％のシリカ、約20〜約25質量％のマグネシア、0を超え約0.1質量％までの酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約75〜約80質量％のシリカ、約20〜約25質量％のマグネシア、約0.05〜約0.1質量％の酸化リチウム、0を超え約1質量％までの酸化ストロンチウムおよび粘度調整剤としてのアルミナとボリアとの混合物でできた繊維化生成物を含む。
【００２８】
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、および0を超え約5質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、および0を超え約3質量％までの酸化ストロンチウムでできた繊維化生成物を含む。
特定の実例となる態様によれば、本発明の無機繊維は、約75〜約80質量％のシリカ、約20〜約30質量％のマグネシア、0を超え約11質量％までのジルコニア、0を超え約1質量％までの酸化ストロンチウムおよび0を超え約0.1質量％までの酸化リチウムでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、および0を超え約1質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤でできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、0を超え約3質量％までの酸化ストロンチウムおよび粘度調整剤でできた繊維化生成物を含む。
【００２９】
特定の実例となる態様によれば、本発明の無機繊維は、約75〜約80質量％のシリカ、約20〜約30質量％のマグネシア、0を超え約11質量％までのジルコニア、0を超え約1質量％までの酸化ストロンチウム、0を超え約0.1質量％までの酸化リチウムおよび粘度調整剤でできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、0を超え約1質量％までの酸化ストロンチウムおよび粘度調整剤でできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化ストロンチウム、0を超え約0.1質量％までの酸化リチウムおよび粘度調整剤としてのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、0を超え約1質量％までの酸化ストロンチウムおよび粘度調整剤としてのアルミナでできた繊維化生成物を含む。
【００３０】
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化ストロンチウム、0を超え約0.1質量％までの酸化リチウムおよび粘度調整剤としてのボリアでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤としての、アルミナとボリアとの混合物でできた繊維化生成物を含む。
特定の実例となる態様によれば、本発明の無機繊維は、約75〜約80質量％のシリカ、約20〜約25質量％のマグネシア、0を超え約1質量％までの酸化ストロンチウム、0を超え約0.1質量％までの酸化リチウム、および粘度調整剤としてのアルミナとボリアとの混合物でできた繊維化生成物を含む。
【００３１】
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、0を超え約3質量％までの酸化ストロンチウムおよび粘度調整剤としての、アルミナとボリアとの混合物でできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、0を超え約1質量％までの酸化ストロンチウムおよび粘度調整剤としての、0を超え約2質量％までのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化ストロンチウム、0を超え約0.1質量％までの酸化リチウムおよび粘度調整剤としての、0を超え約2質量％までのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、0を超え約3質量％までの酸化ストロンチウムおよび粘度調整剤としての、0を超え約2質量％までのアルミナでできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、0を超え約1質量％までの酸化ストロンチウムおよび粘度調整剤としての、0を超え約1質量％までのボリアでできた繊維化生成物を含む。
【００３２】
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤としての、0を超え約1質量％までのボリアでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化ストロンチウム、0を超え約0.1質量％までの酸化リチウムおよび粘度調整剤としての、0を超え約1質量％までのボリアでできた繊維化生成物を含む。
特定の実例となる態様によれば、本発明の無機繊維は、約75〜約80質量％のシリカ、約20〜約25質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.5質量％の酸化リチウム、0を超え約3質量％までの酸化ストロンチウムおよび粘度調整剤としての、0を超え約1質量％までのボリアでできた繊維化生成物を含む。
特定の実例となる態様によれば、本発明の無機繊維は、約75〜約80質量％のシリカ、約20〜約30質量％のマグネシア、0を超え約1質量％までの酸化ストロンチウム、0を超え約0.1質量％までの酸化リチウム、および粘度調整剤としての、0を超え約2質量％までのアルミナと0を超え約1質量％までのボリアとの混合物でできた繊維化生成物を含む。
特定の実例となる態様によれば、本発明の無機繊維は、約75〜約80質量％のシリカ、約20〜約25質量％のマグネシア、0を超え約11質量％までのジルコニア、約0.05〜約0.1質量％の酸化リチウム、0を超え約1質量％までの酸化ストロンチウムおよび粘度調整剤としての、0を超え約2質量％までのアルミナと0を超え約1質量％までのボリアとの混合物でできた繊維化生成物を含む。
【００３３】
特定の実例となる態様によれば、本発明の無機繊維は、約75〜約80質量％のシリカ、約20〜約25質量％のマグネシア、0を超え約1質量％までの酸化リチウムおよび0を超え約2.5質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約1質量％までの酸化リチウムおよび0を超え約1.75質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約1質量％までの酸化リチウムおよび約0.1〜約0.75質量％の酸化ストロンチウムでできた繊維化生成物を含む。
特定の実例となる態様によれば、本発明の無機繊維は、約75〜約80質量％のシリカ、約20〜約25質量％のマグネシア、0を超え約1質量％までの酸化リチウムおよび約0.1〜約0.5質量％の酸化ストロンチウムでできた繊維化生成物を含む。
特定の実例となる態様によれば、本発明の無機繊維は、約75〜約80質量％のシリカ、約20〜約25質量％のマグネシア、0を超え約0.2質量％までの酸化リチウムおよび0を超え約2.5質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約0.2質量％までの酸化リチウムおよび0を超え約1.75質量％までの酸化ストロンチウムでできた繊維化生成物を含む。
特定の実例となる態様によれば、本発明の無機繊維は、約75〜約80質量％のシリカ、約20〜約25質量％のマグネシア、0を超え約0.2質量％までの酸化リチウムおよび約0.1〜約0.75質量％の酸化ストロンチウムでできた繊維化生成物を含む。
特定の実例となる態様によれば、本発明の無機繊維は、約75〜約80質量％のシリカ、約20〜約25質量％のマグネシア、0を超え約0.2質量％までの酸化リチウムおよび約0.1〜約0.5質量％の酸化ストロンチウムでできた繊維化生成物を含む。
【００３４】
特定の実例となる態様によれば、本発明の無機繊維は、約75〜約80質量％のシリカ、約20〜約25質量％のマグネシア、約0.0075〜約0.1質量％の酸化リチウムおよび0を超え約2.5質量％までの酸化ストロンチウムでできた繊維化生成物を含む。
特定の実例となる態様によれば、本発明の無機繊維は、約75〜約80質量％のシリカ、約20〜約25質量％のマグネシア、約0.0075〜約0.1質量％の酸化リチウムおよび0を超え約1.75質量％までの酸化ストロンチウムでできた繊維化生成物を含む。
特定の実例となる態様によれば、本発明の無機繊維は、約75〜約80質量％のシリカ、約20〜約25質量％のマグネシア、0.0075質量％〜約0.1質量％の酸化リチウムおよび約0.1〜約0.75質量％の酸化ストロンチウムでできた繊維化生成物を含む。
特定の実例となる態様によれば、本発明の無機繊維は、約75〜約80質量％のシリカ、約20〜約25質量％のマグネシア、0.0075〜約0.1質量％の酸化リチウムおよび約0.1〜約0.5質量％の酸化ストロンチウムでできた繊維化生成物を含む。
特定の実例となる態様によれば、本発明の無機繊維は、約75〜約80質量％のシリカ、約20〜約25質量％のマグネシア、約0.009〜約0.075質量％の酸化リチウムおよび0を超え約2.5質量％までの酸化ストロンチウムでできた繊維化生成物を含む。
特定の実例となる態様によれば、本発明の無機繊維は、約75〜約80質量％のシリカ、約20〜約25質量％のマグネシア、約0.009〜約0.075質量％の酸化リチウムおよび0を超え約1.75質量％までの酸化ストロンチウムでできた繊維化生成物を含む。
特定の実例となる態様によれば、本発明の無機繊維は、約75〜約80質量％のシリカ、約20〜約25質量％のマグネシア、0.009〜約0.075質量％の酸化リチウムおよび約0.1〜約0.75質量％の酸化ストロンチウムでできた繊維化生成物を含む。
特定の実例となる態様によれば、本発明の無機繊維は、約75〜約80質量％のシリカ、約20〜約25質量％のマグネシア、0.009〜約0.075質量％の酸化リチウムおよび約0.1〜約0.5質量％の酸化ストロンチウムでできた繊維化生成物を含む。
【００３５】
特定の実例となる態様によれば、本発明の無機繊維は、約75〜約80質量％のシリカ、約20〜約25質量％のマグネシア、約0.02〜約0.05質量％の酸化リチウムおよび0を超え約2.5質量％までの酸化ストロンチウムでできた繊維化生成物を含む。
特定の実例となる態様によれば、本発明の無機繊維は、約75〜約80質量％のシリカ、約20〜約25質量％のマグネシア、約0.02〜約0.05質量％の酸化リチウムおよび0を超え約1.75質量％までの酸化ストロンチウムでできた繊維化生成物を含む。
特定の実例となる態様によれば、本発明の無機繊維は、約75〜約80質量％のシリカ、約20〜約25質量％のマグネシア、0.02〜約0.05質量％の酸化リチウムおよび約0.1〜約0.75質量％の酸化ストロンチウムでできた繊維化生成物を含む。
特定の実例となる態様によれば、本発明の無機繊維は、約75〜約80質量％のシリカ、約20〜約25質量％のマグネシア、0.02〜約0.05質量％の酸化リチウムおよび約0.1〜約0.5質量％の酸化ストロンチウムでできた繊維化生成物を含む。
特定の実例となる態様によれば、本発明の無機繊維は、約76〜約80質量％のシリカ、約20〜約24質量％のマグネシア、0を超え約1質量％までの酸化リチウムおよび0を超え約2.5質量％までの酸化ストロンチウムでできた繊維化生成物を含む。
特定の実例となる態様によれば、本発明の無機繊維は、約76〜約80質量％のシリカ、約20〜約24質量％のマグネシア、0を超え約1質量％までの酸化リチウムおよび0を超え約1.75質量％までの酸化ストロンチウムでできた繊維化生成物を含む。
特定の実例となる態様によれば、本発明の無機繊維は、約76〜約80質量％のシリカ、約20〜約24質量％のマグネシア、0を超え約1質量％までの酸化リチウムおよび約0.1〜約0.75質量％の酸化ストロンチウムでできた繊維化生成物を含む。
特定の実例となる態様によれば、本発明の無機繊維は、約76〜約80質量％のシリカ、約20〜約24質量％のマグネシア、0を超え約1質量％までの酸化リチウムおよび約0.1〜約0.5質量％の酸化ストロンチウムでできた繊維化生成物を含む。
【００３６】
特定の実例となる態様によれば、本発明の無機繊維は、約76〜約80質量％のシリカ、約20〜約24質量％のマグネシア、0を超え約0.2質量％までの酸化リチウムおよび0を超え約2.5質量％までの酸化ストロンチウムでできた繊維化生成物を含む。
特定の実例となる態様によれば、本発明の無機繊維は、約76〜約80質量％のシリカ、約20〜約24質量％のマグネシア、0を超え約0.2質量％までの酸化リチウムおよび0を超え約1.75質量％までの酸化ストロンチウムでできた繊維化生成物を含む。
特定の実例となる態様によれば、本発明の無機繊維は、約76〜約80質量％のシリカ、約20〜約24質量％のマグネシア、0を超え約0.2質量％までの酸化リチウムおよび約0.1〜約0.75質量％の酸化ストロンチウムでできた繊維化生成物を含む。
特定の実例となる態様によれば、本発明の無機繊維は、約76〜約80質量％のシリカ、約20〜約24質量％のマグネシア、0を超え約0.2質量％までの酸化リチウムおよび約0.1〜約0.5質量％の酸化ストロンチウムでできた繊維化生成物を含む。
特定の実例となる態様によれば、本発明の無機繊維は、約76〜約80質量％のシリカ、約20〜約24質量％のマグネシア、約0.0075〜約0.1質量％の酸化リチウムおよび0を超え約2.5質量％までの酸化ストロンチウムでできた繊維化生成物を含む。
特定の実例となる態様によれば、本発明の無機繊維は、約76〜約80質量％のシリカ、約20〜約24質量％のマグネシア、約0.0075〜約0.1質量％の酸化リチウムおよび0を超え約1.75質量％までの酸化ストロンチウムでできた繊維化生成物を含む。
特定の実例となる態様によれば、本発明の無機繊維は、約76〜約80質量％のシリカ、約20〜約24質量％のマグネシア、0.0075質量％〜約0.1質量％の酸化リチウムおよび約0.1〜約0.75質量％の酸化ストロンチウムでできた繊維化生成物を含む。
【００３７】
特定の実例となる態様によれば、本発明の無機繊維は、約76〜約80質量％のシリカ、約20〜約24質量％のマグネシア、0.0075〜約0.1質量％の酸化リチウムおよび約0.1〜約0.5質量％の酸化ストロンチウムでできた繊維化生成物を含む。
特定の実例となる態様によれば、本発明の無機繊維は、約76〜約80質量％のシリカ、約20〜約24質量％のマグネシア、約0.009〜約0.075質量％の酸化リチウムおよび0を超え約2.5質量％までの酸化ストロンチウムでできた繊維化生成物を含む。
特定の実例となる態様によれば、本発明の無機繊維は、約76〜約80質量％のシリカ、約20〜約24質量％のマグネシア、約0.009〜約0.075質量％の酸化リチウムおよび0を超え約1.75質量％までの酸化ストロンチウムでできた繊維化生成物を含む。
特定の実例となる態様によれば、本発明の無機繊維は、約76〜約80質量％のシリカ、約20〜約24質量％のマグネシア、0.009〜約0.075質量％の酸化リチウムおよび約0.1〜約0.75質量％の酸化ストロンチウムでできた繊維化生成物を含む。
特定の実例となる態様によれば、本発明の無機繊維は、約76〜約80質量％のシリカ、約20〜約24質量％のマグネシア、0.009〜約0.075質量％の酸化リチウムおよび約0.1〜約0.5質量％の酸化ストロンチウムでできた繊維化生成物を含む。
特定の実例となる態様によれば、本発明の無機繊維は、約76〜約80質量％のシリカ、約20〜約24質量％のマグネシア、約0.02〜約0.05質量％の酸化リチウムおよび0を超え約2.5質量％までの酸化ストロンチウムでできた繊維化生成物を含む。
特定の実例となる態様によれば、本発明の無機繊維は、約76〜約80質量％のシリカ、約20〜約24質量％のマグネシア、約0.02〜約0.05質量％の酸化リチウムおよび0を超え約1.75質量％までの酸化ストロンチウムでできた繊維化生成物を含む。
特定の実例となる態様によれば、本発明の無機繊維は、約76〜約80質量％のシリカ、約20〜約24質量％のマグネシア、0.02〜約0.05質量％の酸化リチウムおよび約0.1〜約0.75質量％の酸化ストロンチウムでできた繊維化生成物を含む。
【００３８】
特定の実例となる態様によれば、本発明の無機繊維は、約76〜約80質量％のシリカ、約20〜約24質量％のマグネシア、0.02〜約0.05質量％の酸化リチウムおよび約0.1〜約0.5質量％の酸化ストロンチウムでできた繊維化生成物を含む。
特定の実例となる態様によれば、本発明の無機繊維は、約77〜約80質量％のシリカ、約20〜約23質量％のマグネシア、0を超え約1質量％までの酸化リチウムおよび0を超え約2.5質量％までの酸化ストロンチウムでできた繊維化生成物を含む。
特定の実例となる態様によれば、本発明の無機繊維は、約77〜約80質量％のシリカ、約20〜約23質量％のマグネシア、0を超え約1質量％までの酸化リチウムおよび0を超え約1.75質量％までの酸化ストロンチウムでできた繊維化生成物を含む。
特定の実例となる態様によれば、本発明の無機繊維は、約77〜約80質量％のシリカ、約20〜約23質量％のマグネシア、0を超え約1質量％までの酸化リチウムおよび約0.1〜約0.75質量％の酸化ストロンチウムでできた繊維化生成物を含む。
特定の実例となる態様によれば、本発明の無機繊維は、約77〜約80質量％のシリカ、約20〜約23質量％のマグネシア、0を超え約1質量％までの酸化リチウムおよび約0.1〜約0.5質量％の酸化ストロンチウムでできた繊維化生成物を含む。
特定の実例となる態様によれば、本発明の無機繊維は、約77〜約80質量％のシリカ、約20〜約23質量％のマグネシア、0を超え約0.2質量％までの酸化リチウムおよび0を超え約2.5質量％までの酸化ストロンチウムでできた繊維化生成物を含む。
特定の実例となる態様によれば、本発明の無機繊維は、約77〜約80質量％のシリカ、約20〜約23質量％のマグネシア、0を超え約0.2質量％までの酸化リチウムおよび0を超え約1.75質量％までの酸化ストロンチウムでできた繊維化生成物を含む。
特定の実例となる態様によれば、本発明の無機繊維は、約77〜約80質量％のシリカ、約20〜約23質量％のマグネシア、0を超え約0.2質量％までの酸化リチウムおよび約0.1〜約0.75質量％の酸化ストロンチウムでできた繊維化生成物を含む。
【００３９】
特定の実例となる態様によれば、本発明の無機繊維は、約77〜約80質量％のシリカ、約20〜約23質量％のマグネシア、0を超え約0.2質量％までの酸化リチウムおよび約0.1〜約0.5質量％の酸化ストロンチウムでできた繊維化生成物を含む。
特定の実例となる態様によれば、本発明の無機繊維は、約77〜約80質量％のシリカ、約20〜約23質量％のマグネシア、約0.0075〜約0.1質量％の酸化リチウムおよび0を超え約2.5質量％までの酸化ストロンチウムでできた繊維化生成物を含む。
特定の実例となる態様によれば、本発明の無機繊維は、約77〜約80質量％のシリカ、約20〜約23質量％のマグネシア、約0.0075〜約0.1質量％の酸化リチウムおよび0を超え約1.75質量％までの酸化ストロンチウムでできた繊維化生成物を含む。
特定の実例となる態様によれば、本発明の無機繊維は、約77〜約80質量％のシリカ、約20〜約23質量％のマグネシア、0.0075質量％〜約0.1質量％の酸化リチウムおよび約0.1〜約0.75質量％の酸化ストロンチウムでできた繊維化生成物を含む。
特定の実例となる態様によれば、本発明の無機繊維は、約77〜約80質量％のシリカ、約20〜約23質量％のマグネシア、0.0075〜約0.1質量％の酸化リチウムおよび約0.1〜約0.5質量％の酸化ストロンチウムでできた繊維化生成物を含む。
特定の実例となる態様によれば、本発明の無機繊維は、約77〜約80質量％のシリカ、約20〜約23質量％のマグネシア、約0.009〜約0.075質量％の酸化リチウムおよび0を超え約2.5質量％までの酸化ストロンチウムでできた繊維化生成物を含む。
特定の実例となる態様によれば、本発明の無機繊維は、約77〜約80質量％のシリカ、約20〜約23質量％のマグネシア、約0.009〜約0.075質量％の酸化リチウムおよび0を超え約1.75質量％までの酸化ストロンチウムでできた繊維化生成物を含む。
特定の実例となる態様によれば、本発明の無機繊維は、約77〜約80質量％のシリカ、約20〜約23質量％のマグネシア、0.009〜約0.075質量％の酸化リチウムおよび約0.1〜約0.75質量％の酸化ストロンチウムでできた繊維化生成物を含む。
【００４０】
特定の実例となる態様によれば、本発明の無機繊維は、約77〜約80質量％のシリカ、約20〜約23質量％のマグネシア、0.009〜約0.075質量％の酸化リチウムおよび約0.1〜約0.5質量％の酸化ストロンチウムでできた繊維化生成物を含む。
特定の実例となる態様によれば、本発明の無機繊維は、約77〜約80質量％のシリカ、約20〜約23質量％のマグネシア、約0.02〜約0.05質量％の酸化リチウムおよび0を超え約2.5質量％までの酸化ストロンチウムでできた繊維化生成物を含む。
特定の実例となる態様によれば、本発明の無機繊維は、約77〜約80質量％のシリカ、約20〜約23質量％のマグネシア、約0.02〜約0.05質量％の酸化リチウムおよび0を超え約1.75質量％までの酸化ストロンチウムでできた繊維化生成物を含む。
特定の実例となる態様によれば、本発明の無機繊維は、約77〜約80質量％のシリカ、約20〜約23質量％のマグネシア、0.02〜約0.05質量％の酸化リチウムおよび約0.1〜約0.75質量％の酸化ストロンチウムでできた繊維化生成物を含む。
特定の実例となる態様によれば、本発明の無機繊維は、約77〜約80質量％のシリカ、約20〜約23質量％のマグネシア、0.02〜約0.05質量％の酸化リチウムおよび約0.1〜約0.5質量％の酸化ストロンチウムでできた繊維化生成物を含む。
特定の実例となる態様によれば、本発明の無機繊維は、約72〜約86質量％のシリカ、約14〜約28質量％のマグネシア、0を超え約1質量％までの酸化リチウムおよび0を超え約5質量％までの酸化ストロンチウムでできた繊維化生成物を含む。
特定の実例となる態様によれば、本発明の無機繊維は、約72〜約86質量％のシリカ、約14〜約28質量％のマグネシア、約0.05〜約0.5質量％の酸化リチウムおよび0を超え約3質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約0.1質量％までの酸化リチウムおよび0を超え約1質量％までの酸化ストロンチウムでできた繊維化生成物を含む。
【００４１】
特定の実例となる態様によれば、本発明の無機繊維は、約72〜約86質量％のシリカ、約14〜約28質量％のマグネシア、約0.05〜約0.1質量％の酸化リチウムおよび0を超え約1質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤でできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤でできた繊維化生成物を含む。
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、0を超え約0.1質量％までの酸化リチウム、0を超え約1までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤としてのアルミナでできた繊維化生成物を含む。
【００４２】
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約0.1質量％までの酸化リチウム、0を超え約1質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、0を超え約0.1質量％までの酸化リチウム、0を超え約1質量％までの酸化ストロンチウムおよび粘度調整剤としてのアルミナとボリアとの混合物でできた繊維化生成物を含む。
【００４３】
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、および0を超え約5質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.5質量％の酸化リチウム、および0を超え約3質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化ストロンチウム、および0を超え約0.1質量％までの酸化リチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.1質量％の酸化リチウム、および0を超え約1質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、および0を超え約5質量％までの酸化ストロンチウムおよび粘度調整剤でできた繊維化生成物を含む。
【００４４】
特定の実例となる態様によれば、本発明の無機繊維は、約72〜約86質量％のシリカ、約14〜約28質量％のマグネシア、0を超え約11質量％までのジルコニア、約0.05〜約0.5質量％の酸化リチウム、0を超え約3質量％までの酸化ストロンチウムおよび粘度調整剤でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化ストロンチウム、および0を超え約0.1質量％までの酸化リチウムおよび粘度調整剤でできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.1質量％の酸化リチウム、および0を超え約1質量％までの酸化ストロンチウムおよび粘度調整剤でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、および0を超え約5質量％までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化ストロンチウム、0を超え約0.1質量％までの酸化リチウムおよび粘度調整剤としてのアルミナでできた繊維化生成物を含む。
【００４５】
特定の実例となる態様によれば、本発明の無機繊維は、約72〜約86質量％のシリカ、約14〜約28質量％のマグネシア、0を超え約11質量％までのジルコニア、約0.05〜約0.1質量％の酸化リチウム、および0を超え約1質量％までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、および0を超え約5質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化ストロンチウム、0を超え約0.1質量％までの酸化リチウム、および粘度調整剤としてのボリアでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.1質量％の酸化リチウム、および0を超え約1質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、および0を超え約5質量％までの酸化ストロンチウムおよび粘度調整剤としての、アルミナとボリアとの混合物でできた繊維化生成物を含む。
【００４６】
特定の実例となる態様によれば、本発明の無機繊維は、約72〜約86質量％のシリカ、約14〜約28質量％のマグネシア、0を超え約11質量％までのジルコニア、約0.05〜約0.5質量％の酸化リチウム、0を超え約3質量％までの酸化ストロンチウムおよび粘度調整剤としての、アルミナとボリアとの混合物でできた繊維化生成物を含む。
特定の実例となる態様によれば、本発明の無機繊維は、約72〜約86質量％のシリカ、約14〜約28質量％のマグネシア、0を超え約1質量％までの酸化ストロンチウム、0を超え約0.1質量％までの酸化リチウム、および粘度調整剤としての、アルミナとボリアとの混合物でできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.1質量％の酸化リチウム、および0を超え約1質量％までの酸化ストロンチウムおよび粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化ストロンチウム、0を超え約0.1質量％までの酸化リチウム、および粘度調整剤としての0を超え約2質量％までのアルミナでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化ストロンチウム、0を超え約0.1質量％までの酸化リチウムおよび粘度調整剤としての0を超え約1質量％までのボリアでできた繊維化生成物を含む。
特定の実例となる態様によれば、本発明の無機繊維は、約72〜約86質量％のシリカ、約14〜約28質量％のマグネシア、0を超え約1質量％までの酸化ストロンチウム、0を超え約0.1質量％までの酸化リチウムおよび粘度調整剤としての、0を超え約2質量％までのアルミナと0を超え約1質量％までのボリアとの混合物でできた繊維化生成物を含む。
【００４７】
特定の実例となる態様によれば、本発明の無機繊維は、約72〜約86質量％のシリカ、約14〜約28質量％のマグネシア、0を超え約1質量％までの酸化リチウム、および0を超え約5質量％までの酸化ストロンチウムでできた繊維化生成物を含む。
特定の実例となる態様によれば、本発明の無機繊維は、約72〜約86質量％のシリカ、約14〜約28質量％のマグネシア、約0.05〜約0.5質量％の酸化リチウムおよび0を超え約3質量％までの酸化ストロンチウムでできた繊維化生成物を含む。
特定の実例となる態様によれば、本発明の無機繊維は、約72〜約80質量％のシリカ、約20〜約28質量％のマグネシア、0を超え約1質量％までの酸化リチウムおよび0を超え約5質量％までの酸化ストロンチウムでできた繊維化生成物を含む。
特定の実例となる態様によれば、本発明の無機繊維は、約72〜約86質量％のシリカ、約14〜約28質量％のマグネシア、約0.05〜約0.1質量％の酸化リチウム、および0を超え約1質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤としてのアルミナでできた繊維化生成物を含む。
特定の実例となる態様によれば、本発明の無機繊維は、約72〜約80質量％のシリカ、約20〜約28質量％のマグネシア、0を超え約0.1質量％までの酸化リチウム、0を超え約1までの酸化ストロンチウムおよび粘度調整剤としてのアルミナでできた繊維化生成物を含む。
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤としてのアルミナでできた繊維化生成物を含む。
【００４８】
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤としてのボリアでできた繊維化生成物を含む。
特定の実例となる態様によれば、本発明の無機繊維は、約72〜約80質量％のシリカ、約20〜約28質量％のマグネシア、0を超え約0.1質量％までの酸化リチウム、0を超え約1質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約1質量％までの酸化リチウム、0を超え約5質量％までの酸化ストロンチウムおよび粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、約0.05〜約0.5質量％の酸化リチウム、0を超え約3質量％までの酸化ストロンチウムおよび粘度調整剤としてのアルミナとボリアとの混合物でできた繊維化生成物を含む。
特定の実例となる態様によれば、本発明の無機繊維は、約72〜約80質量％のシリカ、約20〜約28質量％のマグネシア、0を超え約0.1質量％までの酸化リチウム、0を超え約1質量％までの酸化ストロンチウムおよび粘度調整剤としてのアルミナとボリアとの混合物でできた繊維化生成物を含む。
【００４９】
特定の実例となる態様によれば、本発明の無機繊維は、約72〜約86質量％のシリカ、約14〜約28質量％のマグネシア、約0.05〜約0.1質量％の酸化リチウム、0を超え約1質量％までの酸化ストロンチウムおよび粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、および0を超え約5質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.5質量％の酸化リチウムおよび0を超え約3質量％までの酸化ストロンチウムでできた繊維化生成物を含む。
特定の実例となる態様によれば、本発明の無機繊維は、約72〜約80質量％のシリカ、約20〜約28質量％のマグネシア、0を超え約11質量％までのジルコニア、0を超え約1質量％までの酸化ストロンチウムおよび0を超え約0.1質量％までの酸化リチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、約0.05〜約0.1質量％の酸化リチウム、0を超え約1質量％までの酸化ストロンチウムでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤でできた繊維化生成物を含む。
【００５０】
特定の実例となる態様によれば、本発明の無機繊維は、約72〜約80質量％のシリカ、約20〜約28質量％のマグネシア、0を超え約11質量％までのジルコニア、0を超え約1質量％までの酸化ストロンチウム、0を超え約0.1質量％までの酸化リチウムおよび粘度調整剤でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としてのアルミナでできた繊維化生成物を含む。
特定の実例となる態様によれば、本発明の無機繊維は、約72〜約80質量％のシリカ、約20〜約28質量％のマグネシア、0を超え約11質量％までのジルコニア、0を超え約1質量％までの酸化ストロンチウム、0を超え約0.1質量％までの酸化リチウム、および粘度調整剤としてのアルミナでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としてのボリアでできた繊維化生成物を含む。
特定の実例となる態様によれば、本発明の無機繊維は、約72〜約80質量％のシリカ、約20〜約28質量％のマグネシア、0を超え約11質量％までのジルコニア、0を超え約1質量％までの酸化ストロンチウム、0を超え約0.1質量％までの酸化リチウムおよび粘度調整剤としてのボリアでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としてのアルミナとボリアとの混合物でできた繊維化生成物を含む。
【００５１】
特定の実例となる態様によれば、本発明の無機繊維は、約72〜約80質量％のシリカ、約20〜約28質量％のマグネシア、0を超え約1質量％までの酸化ストロンチウム、0を超え約0.1質量％までの酸化リチウム、および粘度調整剤としてのアルミナとボリアとの混合物でできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナでできた繊維化生成物を含む。
特定の実例となる態様によれば、本発明の無機繊維は、約72〜約80質量％のシリカ、約20〜約28質量％のマグネシア、0を超え約11質量％までのジルコニア、0を超え約1質量％までの酸化ストロンチウム、0を超え約0.1質量％までの酸化リチウムおよび粘度調整剤としての、0を超え約2質量％までのアルミナでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としての、0を超え約1質量％までのボリアでできた繊維化生成物を含む。
特定の実例となる態様によれば、本発明の無機繊維は、約72〜約80質量％のシリカ、約20〜約28質量％のマグネシア、0を超え約11質量％までのジルコニア、0を超え約1質量％までの酸化ストロンチウム、0を超え約0.1質量％までの酸化リチウムおよび粘度調整剤としての、0を超え約1質量％までのボリアでできた繊維化生成物を含む。
特定の実例となる態様によれば、本発明の無機繊維は、約72〜約86質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナと0を超え約1質量％までのボリアとの混合物でできた繊維化生成物を含む。
【００５２】
特定の実例となる態様によれば、本発明の無機繊維は、約72〜約80質量％のシリカ、約14〜約28質量％のマグネシア、0を超え約11質量％までのジルコニア、0を超え約1質量％までの酸化リチウム、0を超え約5質量％までの酸化ストロンチウムおよび粘度調整剤としての、0を超え約2質量％までのアルミナと0を超え約1質量％までのボリアとの混合物でできた繊維化生成物を含む。
特定の実例となる態様によれば、本発明の無機繊維は、約72〜約80質量％のシリカ、約20〜約28質量％のマグネシア、0を超え約1質量％までの酸化ストロンチウム、0を超え約0.1質量％までの酸化リチウム、および粘度調整剤としての、0を超え約2質量％までのアルミナと0を超え約1質量％までのボリアとの混合物でできた繊維化生成物を含む。
上述の実例となる態様の何れかによれば、本発明の無機繊維は、1質量％またはそれ未満のカルシアを含むことができる。上述の実例となる態様の何れかによれば、本発明の無機繊維は、0.5質量％またはそれ未満のカルシアを含むことができる。上述の実例となる態様の何れかによれば、本発明の無機繊維は、0.3質量％またはそれ未満のカルシアを含むことができる。
上述の態様の何れかによれば、本発明の無機繊維は、実質的にアルカリ金属酸化物を含まなくてもよい。
【００５３】
上述の態様の何れかによれば、1,260℃またはこれを超える使用温度に暴露した際に、5％またはそれ未満の線収縮率を示し、および該使用温度に暴露した後に機械的一体性を維持し、しかも生理学的流体内での低い生体内持続性を示す、高温抵抗性無機繊維が提供される。
上述の態様の何れかによれば、その高温抵抗性無機繊維は、1,260℃またはこれを超える使用温度に暴露した際に、4％またはそれ未満の線収縮率を示し、該使用温度に暴露した後に機械的一体性を維持し、しかも生理学的流体内で低い生体内持続性を示す。
上述の態様の何れかによれば、1,400℃またはこれを超える使用温度に暴露した際に、5％またはそれ未満の線収縮率を示し、および該使用温度に暴露した後に機械的一体性を維持し、しかも生理学的流体内で低い生体内持続性を示す、高温抵抗性無機繊維が提供される。
上述の態様の何れかによれば、その高温抵抗性無機繊維は、1,400℃またはこれを超える使用温度に暴露した際に、4％またはそれ未満の線収縮率を示し、および該使用温度に暴露した後に機械的一体性を維持し、しかも生理学的流体内で低い生体内持続性を示す。
上述の態様の何れかによれば、1,260℃またはこれを超える使用温度を持ち、該使用温度に暴露した後に機械的一体性を維持し、しかも生理学的流体内で低い生体内持続性を示す、高温抵抗性無機繊維の製造方法が提供される。
本発明の無機繊維の具体的な実例となる態様は、約80質量％のシリカ、約17.95質量％の、約0.5質量％の酸化ストロンチウム、約0.06質量％の酸化リチウム、約1.5質量％のアルミナを含む。
【００５４】
本発明の繊維の上記製造方法は、シリカおよびマグネシア、またはシリカおよびカルシア、またはシリカ、マグネシアおよびカルシウムの何れか、および0を超え約0.5質量％までの酸化リチウム、0を超え約5質量％までの酸化ストロンチウム、場合により0を超え11質量％までのジルコニア、および場合により粘度調整剤を含有する成分を用いてメルトを形成する工程；および該メルトから繊維を製造する工程を含む。
本発明の繊維の上記製造方法は、(i) シリカおよびマグネシア、または(ii) シリカおよびカルシア、または(iii) シリカ、マグネシアおよびカルシアの何れか、および0を超え約0.1質量％までの酸化リチウム、0を超え約1質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約65〜約86質量％のシリカ、約14〜約35質量％のマグネシア、および0を超え約0.5質量％までの酸化リチウム、0を超え約5質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約65〜約86質量％のシリカ、約14〜約35質量％のマグネシア、および0を超え約0.1質量％までの酸化リチウム、0を超え約1質量％までの酸化ストロンチウム、場合により0を超え11質量％までのジルコニア、および場合により粘度調整剤を含有する成分を用いてメルトを形成する工程；および該メルトから繊維を製造する工程を含む。
【００５５】
特定の実例となる態様によれば、本発明の繊維を製造する上記方法は、約70〜約80質量％のシリカ、約20〜約30質量％のマグネシア、および0を超え約0.5質量％までの酸化リチウム、0を超え約5質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約70〜約80質量％のシリカ、約20〜約30質量％のマグネシア、および0を超え約0.1質量％までの酸化リチウム、0を超え約1質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約75〜約80質量％のシリカ、約20〜約25質量％のマグネシア、および0を超え約0.5質量％までの酸化リチウム、0を超え約2質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約75〜約80質量％のシリカ、約20〜約25質量％のマグネシア、および0を超え約0.1質量％までの酸化リチウム、0を超え約2質量％までの酸化ストロンチウム、場合により0を超え11質量％までのジルコニア、および場合により粘度調整剤を含有する成分を用いてメルトを形成する工程；および該メルトから繊維を製造する工程を含む。
【００５６】
特定の実例となる態様によれば、本発明の繊維を製造する上記方法は、約72〜約86質量％のシリカ、約14〜約28質量％のマグネシア、および0を超え約0.5質量％までの酸化リチウム、0を超え約5質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約72〜約86質量％のシリカ、約14〜約28質量％のマグネシア、および0を超え約0.1質量％までの酸化リチウム、0を超え約2質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約72〜約80質量％のシリカ、約20〜約28質量％のマグネシア、および0を超え約0.5質量％までの酸化リチウム、0を超え約5質量％までの酸化ストロンチウム、場合により0を超え11質量％までのジルコニア、および場合により粘度調整剤を含有する成分を用いてメルトを形成する工程；および該メルトから繊維を製造する工程を含む。
特定の実例となる態様によれば、本発明の繊維を製造する上記方法は、約72〜約80質量％のシリカ、約20〜約28質量％のマグネシア、および0を超え約0.1質量％までの酸化リチウム、0を超え約2質量％までの酸化ストロンチウム、場合により0を超え11質量％までのジルコニア、および場合により粘度調整剤を含む成分を用いてメルトを形成する工程；および該メルトから繊維を製造する工程を含む。
制限なしに、本発明の無機繊維を調製するための上記成分のメルトに添加される上記粘度調整剤は、アルミナ、ボリア、およびアルミナとボリアとの混合物から選択することができる。該粘度調整剤は、該メルトを繊維化可能とするのに効果的な量で、該成分のメルト内に含まれる。
【００５７】
同様に、上において開示された実例となる態様の何れかに係る、複数の現在開示された高温抵抗性で低生体内持続性の無機繊維から製造された繊維質絶縁材による、物品の断熱方法も提供される。該方法は、熱的に絶縁すべき該物品の上、その中またはその周りに、断熱材を配置することを含み、該断熱材は、シリカとマグネシア、またはシリカとカルシア、またはシリカとマグネシアとカルシウムの何れか、および0を超え約1質量％までの酸化リチウム、0を超え約5質量％までの酸化ストロンチウム、場合により0を超え11質量％までのジルコニア、および場合により粘度調整剤でできた繊維化生成物を含有する複数の無機繊維を含む。
特定の実例となる態様によれば、複数の繊維を含む繊維質絶縁材で物品を熱的に絶縁する上記方法は、65〜約86質量％のシリカ、約14〜約36質量％のマグネシア、および0を超え約0.1質量％までの酸化リチウム、0を超え約2質量％までの酸化ストロンチウム、場合により0を超え11質量％までのジルコニア、および場合により粘度調整剤でできた繊維化生成物のメルトを形成する工程；および該メルトから繊維を製造する工程を含む。
特定の実例となる態様によれば、複数の繊維を含む繊維質絶縁材で物品を熱的に絶縁する方法は、約70〜約80質量％のシリカ、約20〜約30質量％のマグネシア、および0を超え約1質量％までの酸化リチウム、0を超え約5質量％までの酸化ストロンチウム、場合により0を超え11質量％までのジルコニア、および場合により粘度調整剤でできた繊維化生成物のメルトを形成する工程；および該メルトから繊維を製造する工程を含む。
特定の実例となる態様によれば、複数の繊維を含む繊維質絶縁材で物品を熱的に絶縁する方法は、約75〜約80質量％のシリカ、約20〜約30質量％のマグネシア、および0を超え約0.1質量％までの酸化リチウム、0を超え約2質量％までの酸化ストロンチウム、場合により0を超え11質量％までのジルコニア、および場合により粘度調整剤でできた繊維化生成物のメルトを形成する工程；および該メルトから繊維を製造する工程を含む。
【００５８】
特定の実例となる態様によれば、複数の繊維を含む繊維質絶縁材で物品を熱的に絶縁する方法は、約72〜約86質量％のシリカ、約14〜約28質量％のマグネシア、および0を超え約1質量％までの酸化リチウム、0を超え約2質量％までの酸化ストロンチウム、場合により0を超え11質量％までのジルコニア、および場合により粘度調整剤でできた繊維化生成物のメルトを形成する工程；および該メルトから繊維を製造する工程を含む。
特定の実例となる態様によれば、複数の繊維を含む繊維質絶縁材で物品を熱的に絶縁する方法は、約72〜約80質量％のシリカ、約20〜約28質量％のマグネシア、および0を超え約1質量％までの酸化リチウム、0を超え約2質量％までの酸化ストロンチウム、場合により0を超え11質量％までのジルコニア、および場合により粘度調整剤でできた繊維化生成物のメルトを形成する工程；および該メルトから繊維を製造する工程を含む。
同様に、無機繊維含有物品も提供され、該物品は、ブランケット、ブロック、ボード、コーキング組成物、セメント組成物、被覆、フェルト、マット、成型用組成物、モジュール、紙、揚水性組成物(pumpable composition)、パテ組成物、シート、タンプ混合物、減圧注型付形物、減圧注型成型品、または織布(例えば、ブレード、クロス、織物、ロープ、テープ、スリーブ、ウィッキング)の形状で、本明細書において上記した複数の無機繊維を含む。
ガラス組成物が、満足な高温抵抗性繊維製品を製造するための見込みある候補であるために、製造すべき該繊維は、加工可能であり、生理学的流体に対して十分に溶解性であり(即ち、低生体内持続性を持ち)、しかも上記の高い常用温度への暴露中に最小の収縮率および最小の機械的一体性の喪失を伴って、高温にて存続し得るものでなければならない。
本発明の無機繊維は、生理学的流体において低い生体内持続性を示す。生理学的流体における「低生体内持続性」との用語によって、該無機繊維が、インビトロテスト中に、少なくとも部分的にこのような流体、例えば人工肺液中に溶解することを意味する。
【００５９】
ヒトの肺において見出される温度および化学的状態をシミュレートする条件下で、質量が上記繊維から失われる速度(ng/cm2-時)を測定することにより、生体内持続性をテストすることができる。このテストは、約0.1gの脱ショット処理された(de-shotted)繊維を、50mLの人工肺液(SLF)に6時間に渡って暴露することからなっている。この全テストシステムは、ヒト身体の温度をシミュレートするために37℃に維持される。
上記SLFを上記繊維に暴露した後、該SLFを集め、また誘導結合プラズマ分光法(Inductively Coupled Plasma Spectroscopy)を利用して、ガラス成分について分析する。同様に、「ブランク」SLFサンプルをも測定し、かつ該SLF中に存在する元素について補正するのに使用する。一度このデータが得られると、この研究の時間間隔に渡って該繊維が質量を失う速度を算出することができる。該繊維の生体内持続性は、人工肺液中で、標準的な耐火性セラミック繊維よりも有意に低い。
「粘度」とは、ガラスメルトが流動または剪断応力に対して抵抗する能力に関連する。粘度-温度の関係は、与えられたガラス組成物を繊維化できるか否かの決定に対して重大である。最適粘度曲線は、この繊維化温度において低粘度(5-50ポアズ)を持ち、また温度が低下するにつれて徐々に増大するであろう。該メルトが、該繊維化温度において十分に粘性を持たない(即ち、希薄過ぎる)場合、高い比率で繊維化されていない材料(ショット)を含む、短く細い繊維が得られる結果となる。該繊維化温度において該メルトの粘性が高過ぎる場合、得られる繊維は、極めて粗く(径の大きい)かつ短いものとなるであろう。
粘度は、メルトの化学的構成に依存し、また同様に粘度調整剤として作用する元素または化合物により影響される。粘度調整剤は、繊維を、上記繊維メルトからブロー成型または紡糸することを可能とする。しかし、このような粘度調整剤が、その型または量によって、ブロー成型されまたは紡糸された繊維の溶解度、防縮性または機械的強度に悪影響を与えないことが望ましい。
【００６０】
明確に規定された組成を持つ繊維が、許容し得る品質レベルにて容易に製造し得るか否かをテストするための一つの方法は、実験化学に係る粘度曲線が、容易に繊維化し得る既知の製品に係る粘度曲線と一致するか否かを決定することである。粘度-温度プロファイルは、高温において操作可能な粘度計で測定し得る。更に、十分な粘度プロファイルは、日常的な実験により、製造された繊維の品質(指数、径、長さ)を調べることにより推測することができる。ガラス組成物に関する粘度対温度曲線の形状は、メルトが繊維化されるであろう場合の、またそれ故に得られる繊維に係る品質(例えば、該繊維のショット含有率(shot content)、繊維径、および繊維長さに影響する)の典型である。ガラスは、一般に高温において低粘度を持つ。温度が低下するにつれて、粘度は増大する。与えられた温度におけるその粘度の値は、その粘度対温度曲線の全体的な急峻度がそうであろうように、該ガラスの組成の関数として変動するであろう。本発明の繊維メルト組成物は、容易に製造し得る繊維の粘度プロファイルを持つ。
無機繊維の線収縮率は、高温における繊維の寸法安定性または特定の連続する常用または使用温度におけるその性能に関する優れた尺度である。繊維は、これらをマットに成形し、また該マットを一緒にニードルパンチ処理して、約64-160 kg/m3(約4-10 lb/ft3)の密度および約2.54cm(約１in)の厚みを持つブランケットとすることにより、収縮率についてテストされる。このようなパッドを約7.62cm×約12.7cm(3 in×5 in)の小片に裁断し、またプラチナ製のピンを該材料の面に装入する。次いで、これらピン間の分離距離を、注意して測定し、かつ記録する。次に、該パッドを炉内に入れ、温度を高め、かつ決められた期間に渡り該温度に維持する。加熱後、該ピンの間隔を再度測定し、パッドの経験した線収縮を決定する。
【００６１】
このようなテストの一つにおいて、上記繊維片の長さおよび幅が注意深く測定され、また該パッドは炉内に配置され、24または168時間に渡り1,260℃または1,400℃の温度とされた。冷却後、その横方向の寸法が測定され、また「前」および「後」の測定値を比較することにより、その線収縮率が決定された。該繊維がブランケット形状で得られる場合、測定は、パッドの形成を必要とすることなしに、該ブランケットについて直接行うことができる。
機械的一体性も重要な性質である。というのは、上記繊維は、あらゆる用途においてその自重を支えなければならず、しかも同様に移動する空気またはガスによる摩擦に抵抗できなければならないからである。繊維の保全性および機械的強度に係る指標は、視覚的および触覚的観測、並びに常用温度-暴露後の繊維に関するこれら諸特性の機械的測定により与えられる。該繊維が、その使用温度への暴露後にその一体性を維持する能力は、同様に圧縮強さおよび圧縮回復率(compression recovery)に関するテストにより、機械的に測定することができる。これらテストは、夫々、如何に容易に該パッドが変形され得るか、および50％の圧縮後に該パッドの示すレジリエンスの量(または圧縮回復率)を測定する。視覚的および触覚的観測は、本発明の無機繊維が完全なままであり、また少なくとも1,260℃または1,400℃という使用温度への暴露後にその形状を維持していることを示す。
特定の態様によれば、上記の低収縮率で高温抵抗性の無機繊維は、その主成分としてマグネシアおよびシリカを含有するメルトの繊維化生成物を含む。該低生体内持続性無機繊維は、標準的なガラスおよびセラミック繊維の製造方法によって製造される。原料、例えばシリカ、任意の適当なマグネシア源、例えばエンスタタイト、フォルステライト、マグネシア、マグネサイト、焼成されたマグネサイト、ジルコン酸マグネシウム、ペリクレース、ステアタイト、またはタルクが使用できる。ストロンチウムは、SrOおよび/またはSrCO3として該繊維メルト内に含めることができる。リチウムは、Li2CO3として該繊維メルト内に含めることができる。ジルコニアが該繊維メルト中に含まれる場合、任意の適当なジルコニア源、例えばバデレアイト、ジルコン酸マグネシウム、ジルコンまたはジルコニアが適当な炉内に導入され、そこでこれらは、バッチ式または連続式モードの何れかで、溶融されかつ繊維化ノズルを用いてブロー成型または紡糸される。
【００６２】
マグネシアおよびシリカの繊維化生成物を含む無機繊維は、「ケイ酸マグネシウム」繊維と呼ばれる。カルシア、マグネシアおよびシリカの繊維化生成物を含む無機繊維は、「カルシア-ケイ酸マグネシウム」繊維と呼ばれる。カルシアおよびシリカの繊維化生成物を含む無機繊維は、「ケイ酸カルシウム」繊維と呼ばれる。本発明の低収縮率で高温抵抗性の無機繊維は、同様に、その繊維メルト化学構成の一部として、酸化ストロンチウム-担持原料成分および酸化リチウム-担持原料成分をも含む。
特定の態様によれば、本発明の無機繊維は、2μmを超える平均径を持つ。特定の態様によれば、本発明の無機繊維は、2μmを超え約7.5μmまでの平均径を持つ。特定の態様によれば、本発明の無機繊維は、約3.5〜約7μmの平均径を持つ。
特定の態様によれば、本発明の無機繊維は、約1,100℃〜約1,500℃の温度における低い収縮率および優れた機械的強度および低い生体内持続性を示す。
特定の態様によれば、本発明の無機繊維は、約1,260℃〜約1,500℃の温度における低い収縮率および優れた機械的強度および低い生体内持続性を示す。
特定の態様によれば、本発明の無機繊維は、約1,260℃〜約1,400℃の温度における低い収縮率および優れた機械的強度および低い生体内持続性を示す。
特定の態様によれば、本発明の無機繊維は、約1,400℃〜約1,500℃の温度における低い収縮率および優れた機械的強度および低い生体内持続性を示す。
マグネシア、シリカ、酸化リチウムおよび酸化ストロンチウムの他に、上記ケイ酸マグネシウム繊維は、カルシア不純物を含むことができる。特定の態様において、該繊維は、約1質量％を超えるカルシア不純物を含むことはない。他の態様において、該繊維は、0.5質量％未満のカルシア不純物を含む。他の態様において、該繊維は、0.3質量％未満のカルシアを含む。
【００６３】
酸化リチウムおよび酸化ストロンチウムからなる意図された添加物を含む上記ケイ酸マグネシウム繊維は、1,400℃という常用温度に24時間に渡り暴露した後に、10％またはそれ未満の線収縮率を示す。他の態様において、酸化リチウムおよび酸化ストロンチウムからなる意図された添加物を含む該ケイ酸マグネシウム繊維は、1,400℃という常用温度に24時間に渡り暴露した後に、5％またはそれ未満の線収縮率を示す。他の態様において、酸化リチウムおよび酸化ストロンチウムからなる意図された添加物を含む該ケイ酸マグネシウム繊維は、1,400℃という常用温度に24時間に渡り暴露した後に、4％またはそれ未満の線収縮率を示す。
酸化リチウムおよび酸化ストロンチウムからなる意図された添加物を含む上記無機繊維は、少なくとも1,260℃またはこれを超える継続する常用または動作温度における断熱用途にとって有用である。特定の態様によれば、酸化リチウムおよび酸化ストロンチウムを含む該繊維は、少なくとも1,400℃という継続する常用または動作温度における断熱用途にとって有用であり、また該酸化リチウムおよび酸化ストロンチウム添加物を含む該ケイ酸マグネシウム繊維は、1,500℃またはこれを超える温度に暴露されるまで溶融しないことが分かっている。
本発明の無機繊維は、繊維ブロー成型または繊維紡糸技術によって製造することができる。適当な繊維ブロー成型技術は、マグネシア、シリカ、酸化リチウム、酸化ストロンチウム、粘度調整剤、および随意のジルコニアを含む出発原料を一緒に混合して、成分の材料混合物を形成する段階、該成分の材料混合物を適当な器または容器に導入する段階、該成分の材料混合物を、適当なノズルを介して放出するために溶融する段階、および溶融された成分の材料混合物からなる放出された流れに高圧ガスを吹付けて、その繊維を形成する段階を含む。
【００６４】
適当な繊維紡糸技術は、上記出発原料を一緒に混合して、成分の材料混合物を形成する段階、該成分の材料混合物を適当な器または容器に導入する段階、紡ぎ車に適当なノズルを通して放出するために、該成分の材料混合物を溶融する段階を含む。該溶融流れは、次いで該紡ぎ車上に瀑落し、該紡ぎ車を被覆し、かつ求心力によって放り出され、それにより繊維を形成する。
幾つかの態様において、本発明の繊維は、原料のメルトから、その溶融流れを、高圧/高速空気のジェットの作用に掛け、あるいは該メルトを迅速に回転するホイール上に注ぎ、遠心作用的に繊維を紡ぐことにより製造される。酸化ストロンチウムおよび酸化リチウムは、該メルトに対して添加物として与えられ、また該酸化ストロンチウムおよび酸化リチウム原料の適当な源は、単に、溶融されつつある該原料に対して適量にて添加される。
酸化リチウムおよび酸化ストロンチウムの、繊維化される上記原料の成分としての添加は、得られる繊維の、その使用温度に対する暴露後の、得られる該繊維の線収縮率を、結果として低下する。該酸化リチウムおよび酸化ストロンチウムは、また該無機繊維の外側表面上に、連続または不連続何れかの被覆として与えることもできる。
上記酸化ストロンチウム-担持および酸化リチウム-担持化合物に加えて、成分の材料メルト(material melt)の粘度は、場合により、所望の用途に必要とされる繊維化をもたらすのに十分な量の粘度調整剤の存在により制御し得る。該粘度調整剤は、該メルトの主成分を供給する該原料中に存在していてもよく、あるいは少なくとも一部は、別途添加することも可能である。該原料の所望の粒度は、炉のサイズ(SEF)、注入速度、メルト温度、滞留時間等を包含する炉内加熱条件により決定される。
【００６５】
本発明の繊維は、既存の繊維化技術を用いて製造でき、また多数の断熱製品の形状に成形でき、該断熱製品は、バルク繊維(bulk fibers)、繊維-含有ブランケット、ボード、紙、フェルト、マット、ブロック、モジュール、被覆、セメント、成型用組成物、揚水性組成物、パテ、ロープ、ブレード、ウィッキング、織物(例えば、クロス、テープ、スリーブ、紐、糸等)、減圧注型付形物および複合材料を含むが、これらに限定されない。本発明の繊維は、繊維-含有ブランケット、減圧注型付形物および複合材料の製造において、従来の耐火性セラミック繊維の代替物として使用されている従来の材料との組合せで使用することができる。本発明の繊維は、単独で、または他の材料、例えばバインダ等との組合せで、繊維-含有紙およびフェルトの製造において使用し得る。
本発明の繊維は、標準的なガラスの炉内加熱法により容易に溶融し、標準的なRCF繊維化装置により繊維化することができ、また人工体液に対して溶解性である。
上記開示された無機繊維を含む断熱材を用いて、物品を絶縁する方法も提供される。この物品の絶縁方法は、絶縁すべき該物品の上、その中、その近傍またはその周りに、意図された酸化ストロンチウムおよび酸化リチウム添加物を含有する上記無機繊維を含む断熱材を配置する工程を含む。
本発明の高温抵抗性無機繊維は、繊維をブロー成型しまたは紡糸するのに適した粘度を持つメルトから容易に製造でき、生理学的流体内で持続性ではなく、その常用温度まで優れた機械的強度を示し、1,400℃までおよびそれ以上で優れた線収縮率および繊維化のための改善された粘度を示す。
【実施例】
【００６６】
以下の実施例は、更に詳細に、酸化リチウムおよび酸化ストロンチウム添加物を含む本発明の無機繊維に係る実例となる態様を説明し、また該無機繊維を製造する方法、該繊維を含有する断熱物品を製造する方法および該繊維を断熱材として使用する方法を解説するために記載される。しかし、これら実施例は、該繊維、該繊維含有物品、または該繊維を製造し、またはこれを任意の様式で断熱材として使用する方法を限定するものと解釈すべきではない。
線収縮率
収縮パッドを、一群のフェルト化ニードルを用いて、繊維マットをニードリングすることにより製造した。約7.62cm×約12.7cm(3in×5in)のテスト片を該パッドから切出し、この収縮率テストにおいて使用した。該テストパッドの長さおよび幅を注意深く測定した。次いで、該テストパッドを、炉内に配置し、また24時間に渡り温度を1,400℃とした。24時間の加熱後、該テストパッドを該テスト用の炉から取出し、かつ冷却した。冷却後、該テストパッドの長さおよび幅を再度測定した。該テストパッドの線収縮率は、その「前」および「後」寸法測定値を比較することにより決定した。
第二の収縮パッドを、上記第一の収縮パッドにつき明らかにしたものと同様な方法で調製した。しかし、該第二の収縮パッドを、炉内に配置し、また温度を24時間に渡り1,260℃とした。24時間に渡る加熱の後、該テストパッドを該テスト用の炉から取出し、かつ冷却した。冷却後、該テストパッドの長さおよび幅を再度測定した。該テストパッドの線収縮率は、その「前」および「後」寸法測定値を比較することによって決定した。
【００６７】
圧縮回復率
上記無機繊維の、使用温度への暴露後に機械的強度を保持する能力は、圧縮回復率テストにより評価された。圧縮回復率は、無機繊維の与えられた期間に渡る所望の使用温度への暴露に応答する、該繊維の機械的な性能に係る一尺度である。圧縮回復率は、上記無機繊維材料から製造したテストパッドを、選択された期間に渡りそのテスト温度にまで加熱することにより測定される。この加熱されたテストパッドを、その後その元の厚みの半分にまで圧縮し、回復させる。その回復量を、該パッドの圧縮された厚みに係る％回復率として測定する。圧縮回復率は、1,260℃という使用温度に24時間および168時間および1,400℃に24時間および168時間暴露した後に測定した。特定の実例となる態様によれば、該無機繊維から製造した該テストパッドは、1,260℃の温度に24時間暴露した後に、少なくとも10％という圧縮回復率を示す。特定の実例となる態様によれば、該無機繊維から製造した該テストパッドは、1,260℃の温度に24時間暴露した後に、少なくとも20％という圧縮回復率を示す。特定の実例となる態様によれば、該無機繊維から製造した該テストパッドは、1,260℃の温度に24時間暴露した後に、少なくとも30％という圧縮回復率を示す。特定の実例となる態様によれば、該無機繊維から製造した該テストパッドは、1,260℃の温度に24時間暴露した後に、少なくとも40％という圧縮回復率を示す。特定の実例となる態様によれば、該無機繊維から製造した該テストパッドは、1,260℃の温度に24時間暴露した後に、少なくとも50％という圧縮回復率を示す。特定の実例となる態様によれば、該無機繊維から製造した該テストパッドは、1,260℃の温度に168時間暴露した後に、少なくとも10％という圧縮回復率を示す。特定の実例となる態様によれば、該無機繊維から製造した該テストパッドは、1,260℃の温度に168時間暴露した後に、少なくとも20％という圧縮回復率を示す。特定の実例となる態様によれば、該無機繊維から製造した該テストパッドは、1,260℃の温度に168時間暴露した後に、少なくとも30％という圧縮回復率を示す。特定の実例となる態様によれば、該無機繊維から製造した該テストパッドは、1,400℃の温度に24時間暴露した後に、少なくとも10％という圧縮回復率を示す。特定の実例となる態様によれば、該無機繊維から製造した該テストパッドは、1,400℃の温度に24時間暴露した後に、少なくとも20％という圧縮回復率を示す。特定の実例となる態様によれば、該無機繊維から製造した該テストパッドは、1,400℃の温度に24時間暴露した後に、少なくとも30％という圧縮回復率を示す。特定の実例となる態様によれば、該無機繊維から製造した該テストパッドは、1,400℃の温度に24時間暴露した後に、少なくとも40％という圧縮回復率を示す。
【００６８】
繊維の溶解
上記無機繊維は、生理学的流体において非-持続性または非-生体内持続性である。生理学的流体において「非-持続性(non-durable)」または「非-生体内持続性(non-biopersistent)」との用語によって、該無機繊維が、少なくとも部分的に、本明細書において説明したインビトロテスト中に、人工肺液等のこのような流体中に溶解またはその中で分解することを意味する。
この生体内持続性テストは、ヒトの肺において見出される温度および化学的状態をシミュレートする条件下で、該繊維から質量が失われる速度(ng/cm2-時)を測定する。特に、該繊維は、7.4というpHにおいて、人工肺液(Simulated Lung Fluid)において低い生体内持続性を示す。
人工肺液中での繊維の溶解速度を測定するために、約0.1gの繊維を、37℃に加温されている人工肺液を含む50mLの遠心管内に配置する。次に、これを6時間に渡り振盪インキュベータに設置し、かつ100サイクル/分にて攪拌する。このテストの終了にあたり、該管を遠心分離処理に掛け、かつ該溶液を60mLのシリンジに流し込む。次いで、該溶液を0.45μmのフィルターに通して、あらゆる粒子状物質を除去し、また誘導結合プラズマ分光光度(Inductively Coupled Plasma Spectroscopy)分析を利用して、ガラス成分につきテストする。このテストは、ほぼ中性pHの溶液または酸性溶液の何れかを用いて行うことができる。如何なる特別な溶解速度の基準も存在しないが、100 ng/cm2 時を超える溶解度値を持つ繊維は、非-生体内持続性繊維を暗示するものと考えられる。
以下の表1は様々な比較および本発明の繊維サンプルに関する繊維メルトの化学的構成を示す。
【００６９】
【表１】
0006637425.tif 000002
【００７０】
以下の表2は、表1の繊維に係るメジアン繊維径および該繊維から製造したブランケットの厚み[cm(in)]および密度[kg/m3(pcf)]を示す。
【００７１】
【表２】
0006637425.tif 000003
0006637425.tif 000004
【００７２】
以下の表3は、1,260℃および1,400℃に、24および168時間暴露した後の、上記繊維についての収縮率に関する結果を示す。
【００７３】
【表３】
0006637425.tif 000005
0006637425.tif 000006
【００７４】
上記の表3は、上記繊維化生成物の一成分として酸化ストロンチウムおよび酸化リチウムの相乗的組合せを含むケイ酸マグネシウム無機繊維組成物が、該意図された酸化ストロンチウムおよび酸化リチウム添加物を欠くケイ酸マグネシウム無機繊維と比較して、1,260℃および1,400℃両者において低い線収縮率を結果することを示している。如何なる特定の理論にも縛られるものではないが、ストロンチウムが収縮を抑制でき、および/または低いリチウムレベルにおいて収縮率に及ぼす該リチウム添加物の効果を高め得ることが明らかである。例えば、また限定するものではないが、0を超え約0.02質量％までの量のリチウムおよび0を超え約0.25質量％までの量のストロンチウムからなる相乗的組合せの、マグネシア-シリケート無機繊維への添加は、1,400℃に24時間暴露した後に、4％またはそれ未満の線収縮率を結果する。
以下の表4は、上記表1に係る繊維についての、1,260℃および1,400℃に24および168時間暴露した後の、圧縮回復率および溶解度に関する結果を示す。
【００７５】
【表４】
0006637425.tif 000007
0006637425.tif 000008
【００７６】
上記表4は、上記繊維化生成物の一成分として酸化ストロンチウムおよび酸化リチウムの相乗的組合せを含むケイ酸マグネシウム無機繊維組成物が、該意図された酸化ストロンチウムおよび酸化リチウム添加物を欠くケイ酸マグネシウム無機繊維と比較して、1,260℃および1,400℃両者において、圧縮回復率における改善を結果としてもたらすことを示している。該繊維化生成物の一成分として酸化ストロンチウムおよび酸化リチウムの相乗的組合せを含むこのケイ酸マグネシウム無機繊維組成物は、少なくとも50％という、1,260℃に24時間暴露した後の圧縮回復率を示す。該繊維化生成物の一成分として酸化ストロンチウムおよび酸化リチウムの相乗的組合せを含むこのケイ酸マグネシウム無機繊維組成物は、少なくとも30％という、1,260℃に168時間暴露した後の圧縮回復率を示す。該繊維化生成物の一成分として酸化ストロンチウムおよび酸化リチウムの相乗的組合せを含むこのケイ酸マグネシウム無機繊維組成物は、少なくとも20％という、1,400℃に24時間暴露した後の圧縮回復率を示す。該繊維化生成物の一成分として酸化ストロンチウムおよび酸化リチウムの相乗的組合せを含むこのケイ酸マグネシウム無機繊維組成物は、6％を超える、1,400℃に168時間暴露した後の圧縮回復率を示す。圧縮回復率に及ぼすストロンチウムの目覚ましい効果を、図8に示す。ダイヤモンド-型のデータ点を用いたプロットにおいて示されているように、ストロンチウム添加物が0を超え約1.6質量％までの範囲にあり、一方でそのリチウムのレベルが約0.05質量％にて実質上一定に維持されている態様において、1,400℃に24時間暴露した後のその圧縮回復率は、約25％〜約40％である。しかし、正方形-型のデータ点を用いたプロットにおいて示されているように、酸化ストロンチウムの更なる添加なしに、0を超え約0.4質量％までの量での酸化リチウムのみの添加は、1,400℃に24時間暴露した後の、圧縮回復率の改善を結果としてもたらすことはない。
以下の表5は、上記表1に係る繊維についての、1,260℃に24および168時間、および1,400℃に24時間暴露した後の、圧縮強さに係る結果を示すものである。
【００７７】
【表５】
0006637425.tif 000009
0006637425.tif 000010
0006637425.tif 000011
【００７８】
本発明の無機繊維、断熱材、該無機繊維の製造方法、および該断熱材を用いる物品の絶縁方法を、様々な態様に関連して説明してきたが、他の同様な態様も使用可能であり、または変更および付加を、同様な機能を果たすためにこれら記載された態様に対して行うことができる。更に、様々な実例となる態様を、所望の結果を生み出すために組み合わせることができる。従って、本発明の無機繊維、断熱材、該無機繊維の製造方法、および該断熱材を用いる物品の絶縁方法は、任意の単一の態様に限定されるべきではなく、寧ろ添付された特許請求の範囲の記述に従う広さおよび範囲にあると解釈すべきである。本明細書において記載された態様は、単なる典型であり、また当業者は本発明の精神および範囲を逸脱することなしに、変更および改良を行い得ることを理解するであろう。全てのこのような変更および改良は、上に記載した如く、本発明の範囲内に含められるべきことが意図されている。更に、開示されたすべての態様は、必ずしも別法である必要はなく、その理由は、本発明の様々な態様は所望の結果を与えるために組み合わせることができるからである。
本発明の好ましい態様は、下記の通りである。
〔１〕少なくとも１種のアルカリ土類金属酸化物、シリカ、酸化リチウム及び酸化ストロンチウムの繊維化生成物を含む無機繊維。
〔２〕前記少なくとも１種のアルカリ土類金属酸化物が、マグネシアを含む、前記〔１〕に記載の無機繊維。
〔３〕前記少なくとも１種のアルカリ土類金属酸化物が、カルシアを含む、前記〔１〕に記載の無機繊維。
〔４〕前記少なくとも１種のアルカリ土類金属酸化物が、カルシアとマグネシアとの混合物を含む、前記〔１〕に記載の無機繊維。
〔５〕約６５〜約８６質量％のシリカ、約１４〜約３５質量％のマグネシア、酸化リチウム及び酸化ストロンチウムの繊維化生成物を含む、前記〔２〕に記載の無機繊維。
〔６〕下記（ｉ）〜（ｉｖ）のうちの少なくとも１つの繊維化生成物：
（ｉ）約６５〜約８６質量％のシリカ、約１４〜約３５質量％のマグネシア、０を超え約１質量％までの酸化リチウム及び０を超え約５質量％までの酸化ストロンチウム；
（ｉｉ）約６５〜約８６質量％のシリカ、約１４〜約３５質量％のマグネシア、約０．０５〜約０．１質量％の酸化リチウム及び０を超え約３質量％までの酸化ストロンチウム；（ｉｉｉ）約６５〜約８６質量％のシリカ、約1４〜約３５質量％のマグネシア、０を超え約０．１質量％までの酸化リチウム及び０を超え約１質量％までの酸化ストロンチウム；又は
（ｉｖ）約６５〜約８６質量％のシリカ、約１４〜約３５質量％のマグネシア、約０．０５〜約０．１質量％の酸化リチウム及び０を超え約２質量％までの酸化ストロンチウム
を含む、前記〔５〕に記載の無機繊維。
〔７〕約7０〜約８０質量％のシリカ、約１５〜約３０質量％のマグネシア、０を超え約０．１質量％までの酸化リチウム及び０を超え約２質量％までの酸化ストロンチウムの繊維化生成物を含む、前記〔５〕に記載の無機繊維。
〔８〕下記（ｉ）又は（ｉｉ）のうちの少なくとも１つの繊維化生成物：
（ｉ）約７２〜約８６質量％のシリカ、約１４〜約２８質量％のマグネシア、０を超え約０．１質量％までの酸化リチウム、及び０を超え約２質量％までの酸化ストロンチウム；又は
（ｉｉ）約７２〜約８０質量％のシリカ、約２０〜約２８質量％のマグネシア、０を超え約２質量％までの酸化ストロンチウム、及び０を超え約０．１質量％までの酸化リチウムを含む、前記〔５〕に記載の無機繊維。
〔９〕約７５〜約８０質量％のシリカ、約２０〜約２５質量％のマグネシア、０を超え約１質量％までの酸化リチウム、及び０を超え約２．５質量％までの酸化ストロンチウムの繊維化生成物を含む、前記〔５〕に記載の無機繊維。
〔１０〕約７６〜約８０質量％のシリカ、約２０〜約２４質量％のマグネシア、０を超え約１質量％までの酸化リチウム及び０を超え約２．５質量％までの酸化ストロンチウムの繊維化生成物を含む、前記〔９〕に記載の無機繊維。
〔１１〕約７７〜約８０質量％のシリカ、約２０〜約２３質量％のマグネシア、０を超え約１質量％までの酸化リチウム及び０を超え約２．５質量％までの酸化ストロンチウムの繊維化生成物を含む、前記〔９〕に記載の無機繊維。
〔１２〕前記繊維化生成物が、下記（ｉ）〜（ｉｉｉ）のうちの少なくとも１つ：
（ｉ）０を超え約１．７５質量％までの酸化ストロンチウム；
（ｉｉ）０を超え約０．７５質量％までの酸化ストロンチウム；又は
（ｉｉｉ）０を超え約０．５質量％までの酸化ストロンチウム
を含む、前記〔１０〕又は〔１１〕に記載の無機繊維。
〔１３〕前記繊維化生成物が、０を超え約０．２質量％までの酸化リチウムを含む、前記〔１０〕又は〔１１〕に記載の無機繊維。
〔１４〕前記繊維化生成物が、下記（ｉ）〜（ｉｉｉ）のうちの少なくとも１つ：
（ｉ）０を超え約１．７５質量％までの酸化ストロンチウム；
（ｉｉ）０を超え約０．７５質量％までの酸化ストロンチウム；又は
（ｉｉｉ）０を超え約０．５質量％までの酸化ストロンチウム
を含む、前記〔１３〕に記載の無機繊維。
〔１５〕前記繊維化生成物が、約０．００７５〜約０．１質量％の酸化リチウムを含む、前記〔１０〕又は〔１１〕に記載の無機繊維。
〔１６〕前記繊維化生成物が、下記（ｉ）〜（ｉｉｉ）のうちの少なくとも１つ：
（ｉ）０を超え約１．７５質量％までの酸化ストロンチウム；
（ｉｉ）０を超え約０．７５質量％までの酸化ストロンチウム；又は
（ｉｉｉ）０を超え約０．５質量％までの酸化ストロンチウム
を含む、前記〔１５〕に記載の無機繊維。
〔１７〕前記繊維化生成物が、約０．００９〜約０．０７５質量％の酸化リチウムを含む、前記〔１０〕又は〔１１〕に記載の無機繊維。
〔１８〕前記繊維化生成物が、下記（ｉ）〜（ｉｉｉ）のうちの少なくとも１つ：
（ｉ）０を超え約１．７５質量％までの酸化ストロンチウム；
（ｉｉ）０を超え約０．７５質量％までの酸化ストロンチウム；又は
（ｉｉｉ）０を超え約０．５質量％までの酸化ストロンチウム
を含む、前記〔１７〕に記載の無機繊維。
〔１９〕前記繊維化生成物が、約０．０２〜約０．０５質量％の酸化リチウムを含む、前記〔１０〕又は〔１１〕に記載の無機繊維。
〔２０〕前記繊維化生成物が、下記（ｉ）〜（ｉｉｉ）のうちの少なくとも１つ：
（ｉ）０を超え約１．７５質量％までの酸化ストロンチウム；
（ｉｉ）０を超え約０．７５質量％までの酸化ストロンチウム；又は
（ｉｉｉ）０を超え約０．５質量％までの酸化ストロンチウム
を含む、前記〔４５〕に記載の無機繊維。
〔２１〕前記繊維化生成物が、アルミナ、ボリア、及びこれらの混合物からなる群から選択される粘度調整剤を更に含む、前記〔１〕〜〔２０〕の何れか1項に記載の無機繊維。
〔２２〕下記（ｉ）〜（ｖ）のうちの少なくとも１つ：
（ｉ）０を超え約１１質量％までのジルコニアを含む繊維；
（ｉｉ）１質量％以下の、Ｆｅ2Ｏ3として測定される酸化鉄を含む繊維；
（ｉｉｉ）１質量％以下のカルシアを含む繊維；
（ｉｖ）実質的にアルカリ金属酸化物を含まない繊維；及び/又は
（ｖ）約２を超え約７．５μｍまでの平均径を持つ繊維、
によって更に特徴付けられる、前記〔１〕〜〔２１〕の何れか1項に記載の無機繊維。
〔２３〕前記繊維が、１２６０℃での５％以下の収縮率及び/又は１４００℃での５％以下の収縮率のうちの少なくとも一つを示す、前記〔１〕〜〔２２〕の何れか1項に記載の無機繊維。
〔２４〕物品を絶縁する方法であって、該物品の上、中、近傍又は周りに断熱材料を配置する工程を含み、該断熱材料が、前記〔１〕〜〔２３〕の何れか１項に記載の繊維化生成物を含む複数の無機繊維を含む、前記方法。
〔２５〕バルク繊維、ブランケット、ブロック、ボード、コーキング組成物、セメント組成物、被覆、フェルト、マット、成型用組成物、モジュール、紙、揚水性組成物、パテ組成物、シート、タンプ混合物、減圧注型付形物、減圧注型成型品、又は織布、ブレード、クロス、織物、ロープ、テープ、スリーブ、ウィッキングのうちの少なくとも１つを含む無機繊維含有物品であって、該繊維含有物品が、前記〔１〕〜〔２３〕の何れかに記載の繊維化生成物を含む、前記無機繊維含有物品。
【図１】
0006637425.tif 000012
【図２】
0006637425.tif 000013
【図３】
0006637425.tif 000014
【図４】
0006637425.tif 000015
【図５】
0006637425.tif 000016
【図６】
0006637425.tif 000017
【図７】
0006637425.tif 000018
【図８】
0006637425.tif 000019